"少なくとも架橋構造を有するポリエステル樹脂を含む結着樹脂を含有するトナー粒子からなる静電荷像現像用トナーを製造する方法であって、a-1結晶性ポリエステル樹脂による微粒子の水系媒体分散液を製造する工程a-2重合性不飽和二重結合を含有する非晶性ポリエステル樹脂による微粒子の水系媒体分散液を製造する工程b水系媒体中において、少なくとも前記結晶性ポリエステル樹脂による微粒子と、前記重合性不飽和結合を含有する非晶性ポリエステル樹脂による微粒子とを凝集させて凝集粒子を形成する工程を経た後、c前記凝集粒子にラジカル重合開始剤を作用させてラジカル重合反応を行うことにより架橋構造を有するポリエステル樹脂を生成させる工程を経ることを特徴とする静電荷像現像用トナーの製造方法。前記工程bにおいて凝集させる結晶性ポリエステル樹脂による微粒子の少なくとも一部が、重合性不飽和結合を含有する結晶性ポリエステル樹脂を含む微粒子からなることを特徴とする請求項1に記載の静電荷像現像用トナーの製造方法。前記工程bと前記工程cとの間において、結晶性ポリエステル樹脂による微粒子および重合性不飽和結合を含有する非晶性ポリエステル樹脂による微粒子の凝集を抑制する凝集停止剤を添加する工程を経ることを特徴とする請求項1または請求項2に記載の静電荷像現像用トナーの製造方法。請求項1~請求項3のいずれかに記載の静電荷像現像用トナーの製造方法によって得られることを特徴とする静電荷像現像用トナー。本発明は、以上のような事情に基づいてなされたものであって、その目的は、基本的に高画質の画像を形成することができ、さらに、優れた低温定着性を有しながら耐熱保管性および優れた耐高温オフセット性を有し、かつ、形成される画像に適度な光沢を付与することができるトナーを安定的に製造することができる、静電荷像現像用トナーの製造方法およびこれにより得られた静電荷像現像用トナーを提供することにある。本発明のトナーの製造方法は、少なくとも架橋構造を有するポリエステル樹脂を含む結着樹脂を含有するトナー粒子からなる静電荷像現像用トナーを製造する方法であって、a-1結晶性ポリエステル樹脂による微粒子の水系媒体分散液を製造する工程a-2重合性不飽和二重結合を含有する非晶性ポリエステル樹脂による微粒子の水系媒体分散液を製造する工程b水系媒体中において、少なくとも前記結晶性ポリエステル樹脂による微粒子と、前記重合性不飽和結合を含有する非晶性ポリエステル樹脂による微粒子とを凝集させて凝集粒子を形成する工程を経た後、c前記凝集粒子にラジカル重合開始剤を作用させてラジカル重合反応を行うことにより架橋構造を有するポリエステル樹脂を生成させる工程を経ることを特徴とする。本発明のトナーの製造方法においては、前記工程bにおいて凝集させる結晶性ポリエステル樹脂による微粒子の少なくとも一部が、重合性不飽和結合を含有する結晶性ポリエステル樹脂を含む微粒子からなることが好ましい。また、本発明のトナーの製造方法においては、前記工程bと前記工程cとの間において、結晶性ポリエステル樹脂による微粒子および重合性不飽和結合を含有する非晶性ポリエステル樹脂による微粒子の凝集を抑制する凝集停止剤を添加する工程を経ることが好ましい。本発明のトナーは、上記のトナーの製造方法によって得られることを特徴とする。本発明のトナーの製造方法によれば、水系媒体において所望の状態に凝集粒子を形成し終えた後に架橋構造の形成が行われるために、確実に架橋構造を有するポリエステル樹脂を含有する重合トナーを製造することができ、しかも、当該製造されたトナーは所望の組成および構造を有するトナー粒子について高い収率が得られたもの、すなわちシャープな粒度分布を有するものとなる。その結果、優れた低温定着性を有しながら、トナー粒子内に形成された架橋構造を有するポリエステル樹脂による優れた耐高温オフセット性および耐熱保管性を有し、かつ、形成される画像に適度な光沢を付与することができ、さらに、シャープな粒度分布による良好な帯電特性のために高い濃度階調の再現性による高画質な画像が得られるトナーを安定的に製造することができる。しかも、このトナーの製造方法によれば、凝集粒子の表層領域に重点的に架橋構造を形成させることができるためにいわゆるシェル層を形成するシェル化工程を省略することができ、従って、製造工程の簡素化が図られながらトナーの耐熱保管性が確保される。また、本発明のトナーの製造方法において、重合性不飽和結合を有する結晶性ポリエステル樹脂による微粒子を用いる場合においては、得られるトナーが架橋構造を有する結晶性ポリエステル樹脂を有するものとなって結晶性ポリエステル樹脂全体の脆弱さが小さく抑制され、従って、クリーニングプロセスなどにおけるフィルミングの発生を抑止することができる。以下、本発明について具体的に説明する。トナーの製造方法本発明のトナーの製造方法は、少なくとも架橋構造を有するポリエステル樹脂以下、架橋ポリエステル樹脂ともいう。を含む結着樹脂を含有するトナー粒子からなるトナーを製造する方法であって、a-1結晶性ポリエステル樹脂による微粒子以下、結晶性ポリエステル樹脂微粒子ともいう。の水系媒体分散液を製造する工程a-2重合性不飽和二重結合を含有する非晶性ポリエステル樹脂以下、不飽和非晶性ポリエステル樹脂ともいう。による微粒子の水系媒体分散液を製造する工程b水系媒体中において、少なくとも結晶性ポリエステル樹脂微粒子と、不飽和非晶性ポリエステル樹脂による微粒子以下、不飽和非晶性ポリエステル樹脂微粒子ともいう。とを凝集させて凝集粒子を形成する工程を経た後、c前記凝集粒子にラジカル重合開始剤を作用させてラジカル重合反応を行うことにより、架橋ポリエステル樹脂を生成させる工程を経ることを特徴とする方法である。このトナーの製造方法においては、前記工程bにおいて凝集させる結晶性ポリエステル樹脂による微粒子の少なくとも一部が、重合性不飽和結合を含有する結晶性ポリエステル樹脂を含む微粒子からなることが好ましい。<第1の実施の形態>このようなトナーの製造方法の具体的な一例としては、1-A-1結晶性ポリエステル樹脂を合成し、当該結晶性ポリエステル樹脂による結晶性ポリエステル樹脂微粒子の水系媒体分散液を調製する結晶性ポリエステル樹脂微粒子分散液調製工程、1-A-2重合性不飽和結合を含有する結晶性ポリエステル樹脂以下、不飽和結晶性ポリエステル樹脂ともいう。を合成し、当該不飽和結晶性ポリエステル樹脂による微粒子以下、不飽和結晶性ポリエステル樹脂微粒子ともいう。の水系媒体分散液を調製する不飽和結晶性ポリエステル樹脂微粒子分散液調製工程、1-B-1非晶性ポリエステル樹脂を合成し、当該非晶性ポリエステル樹脂による微粒子以下、非晶性ポリエステル樹脂微粒子ともいう。の分散液を調製する非晶性ポリエステル樹脂微粒子分散液調製工程、1-B-2不飽和非晶性ポリエステル樹脂を合成し、当該不飽和非晶性ポリエステル樹脂による不飽和非晶性ポリエステル樹脂微粒子の分散液を調製する不飽和非晶性ポリエステル樹脂微粒子分散液調製工程、1-C必要に応じて、着色剤による微粒子以下、着色剤微粒子ともいう。の分散液を調製する着色剤微粒子分散液調製工程、2水系媒体中において、結晶性ポリエステル樹脂微粒子、不飽和非晶性ポリエステル樹脂微粒子、不飽和結晶性ポリエステル樹脂微粒子および非晶性ポリエステル樹脂微粒子などの結着樹脂の材料となる樹脂微粒子、並びに、必要に応じて、着色剤微粒子、離型剤による微粒子、荷電制御剤による微粒子などのトナー構成成分の微粒子を凝集させて凝集粒子を形成する凝集工程、3水系媒体中の樹脂微粒子および必要に応じて添加されたトナー構成成分の微粒子の凝集を停止させ、所望の凝集粒子を確保する凝集停止工程、4確保された凝集粒子を融合させて融合粒子を形成する融合工程、5融合粒子にラジカル重合開始剤を作用させてラジカル重合反応を行うことにより、架橋ポリエステル樹脂を含有するトナー粒子を形成する架橋工程、6得られたトナー粒子を水系媒体中より濾別し、当該トナー粒子から界面活性剤などを洗浄除去する濾過洗浄工程、7洗浄処理されたトナー粒子の乾燥工程、から構成され、必要に応じて8乾燥処理されたトナー粒子に外添剤を添加する外添剤添加工程を加えることができる。1-A-1結晶性ポリエステル樹脂微粒子分散液調製工程この結晶性ポリエステル樹脂微粒子分散液調製工程は、トナー粒子を構成する結着樹脂の材料となる結晶性ポリエステル樹脂を合成し、この結晶性ポリエステル樹脂を水系媒体中に微粒子状に分散させて結晶性ポリエステル樹脂微粒子の分散液を調製する工程である。本発明において、結晶性ポリエステル樹脂とは、示差走査熱量測定DSCにおいて、階段状の吸熱変化ではなく、明確な吸熱ピークを有する樹脂をいう。明確な吸熱ピークとは、具体的には、示差走査熱量測定DSCにおいて、昇温速度10°C/minで測定した際に、吸熱ピークの半値幅が15°C以内であるピークのことを意味する。このような結晶性ポリエステル樹脂であれば、特に限定されず、例えば、結晶性ポリエステル樹脂による主鎖に他成分を共重合させた構造を有する樹脂について、この樹脂が上記のように明確な吸熱ピークを示すものであれば、本発明でいう結晶性ポリエステルに該当する。本発明において使用される結晶性ポリエステル樹脂は、その融点が30~99°Cの範囲であることが好ましく、45~88°Cの範囲であることがより好ましい。ここに、結晶性ポリエステル樹脂の融点は、吸熱ピークのピークトップの温度を示し、示差走査カロリメーターDSC-7パーキンエルマー製および熱分析装置コントローラーTAC7/DXパーキンエルマー製を用いて示差走査熱量分析によってDSC測定したものである。具体的には、結晶性ポリエステル樹脂0.5mgをアルミニウム製パンKITNO.0219-0041に封入し、これをDSC-7のサンプルホルダーにセットし、測定温度0~200°Cで、昇温速度10°C/分、降温速度10°C/分の測定条件で、Heat-cool-Heatの温度制御を行い、その2nd.Heatにおけるデータをもとに解析を行った。ただし、リファレンスの測定には空のアルミニウム製パンを使用した。この結晶性ポリエステル樹脂は、テトラヒドロフランTHF可溶分のゲルパーミエーションクロマトグラフィーGPCによる数平均分子量Mnが好ましくは100~10,000、さらに好ましくは800~5,000、重量平均分子量Mwが好ましくは1,000~50,000、さらに好ましくは2,000~30,000である。結晶性ポリエステル樹脂におけるTHF可溶分の重量平均分子量Mwが1,000未満である場合は、後述する融合工程において非晶性ポリエステル樹脂と相溶してしまうことにより、得られるトナー粒子が全体的に融点の低いものとなって耐ブロッキング性に劣るものとなることがある。また、重量平均分子量が50,000より大きい場合は、得られるトナーが低温定着性に劣るものとなることがある。GPCによる分子量測定は、以下のように行った。すなわち、装置HLC-8220東ソー社製およびカラムTSKguardcolumnTSKgelSuperHZM-M3連東ソー社製を用い、カラム温度を40°Cに保持しながら、キャリア溶媒としてテトラヒドロフランTHFを流速0.2ml/minで流し、測定試料結晶性ポリエステル樹脂を室温において超音波分散機を用いて5分間処理を行う溶解条件で濃度1mg/mlになるようにテトラヒドロフランに溶解させ、次いで、ポアサイズ0.2μmのメンブランフィルターで処理して試料溶液を得、この試料溶液10μLを上記のキャリア溶媒と共に装置内に注入し、屈折率検出器RI検出器を用いて検出し、測定試料の有する分子量分布を単分散のポリスチレン標準粒子を用いて測定した検量線を用いて算出する。検量線測定用の標準ポリスチレン試料としては、PressureChemical社製の分子量が6×102、2.1×103、4×103、1.75×104、5.1×104、1.1×105、3.9×105、8.6×105、2×106、4.48×106のものを用い、少なくとも10点程度の標準ポリスチレン試料を測定し、検量線を作成した。また、検出器には屈折率検出器を用いた。結晶性ポリエステル樹脂は、ジカルボン酸成分とジオール成分とから生成させることができる。ジカルボン酸成分としては、脂肪族ジカルボン酸を用いることが好ましく、芳香族ジカルボン酸を併用してもよい。脂肪族ジカルボン酸としては、直鎖型のものを用いることが好ましい。ジカルボン酸成分は、1種類のものに限定されるものではなく、2種類以上を混合して用いてもよい。脂肪族ジカルボン酸としては、例えば、シュウ酸、マロン酸、コハク酸、グルタル酸、アジピン酸、ピメリン酸、スベリン酸、アゼリン酸、セバシン酸、1,9-ノナンジカルボン酸、1,10-デカンジカルボン酸、1,11-ウンデカンジカルボン酸、1,12-ドデカンジカルボン酸、1,13-トリデカンジカルボン酸、1,14-テトラデカンジカルボン酸、1,16-ヘキサデカンジカルボン酸、1,18-オクタデカンジカルボン酸などが挙げられ、また、これらの低級アルキルエステルや酸無水物を用いることもできる。上記の脂肪族ジカルボン酸の中でも、入手容易性の観点から、アジピン酸、セバシン酸、1,10-デカンジカルボン酸を用いることが好ましい。脂肪族ジカルボン酸と共に用いることのできる芳香族ジカルボン酸としては、例えば、テレフタル酸、イソフタル酸、オルトフタル酸、t-ブチルイソフタル酸、2,6-ナフタレンジカルボン酸、4,4’-ビフェニルジカルボン酸などが挙げられる。これらの中でも、入手容易性および乳化容易性の観点から、テレフタル酸、イソフタル酸、t-ブチルイソフタル酸を用いることが好ましい。芳香族ジカルボン酸の使用量は、結晶性ポリエステル樹脂を形成するためのジカルボン酸成分全体を100構成モルとした場合の20構成モル以下とされることが好ましく、より好ましくは10構成モル以下、特に好ましくは5構成モル以下である。芳香族ジカルボン酸の使用量が20構成モル以下とされることにより、結晶性ポリエステル樹脂の結晶性を確保することができて製造されるトナーに優れた低温定着性が得られ、最終的に形成される画像に光沢性が得られると共に融点降下による画像保存性の低下が抑制され、さらに、当該結晶性ポリエステル樹脂を含む油相液を用いて油滴を形成させるときに、確実に乳化状態を得ることができる。また、ジオール成分としては、脂肪族ジオールを用いることが好ましく、必要に応じて脂肪族ジオール以外のジオールを含有させてもよい。ジオール成分としては、脂肪族ジオールの中でも、主鎖を構成する炭素原子の数が2~22である直鎖型の脂肪族ジオールを用いることがより好ましく、さらに、入手容易性や確実な低温定着性の発現、高い光沢性を有する画像が得られるという観点から、主鎖を構成する炭素原子の数が2~14である直鎖型の脂肪族ジオールを用いることが特に好ましい。用いる直鎖型の脂肪族ジオールの主鎖を構成する炭素原子の数が2~22であることにより、ジカルボン酸成分として芳香族ジカルボン酸が併用される場合においても低温定着性が阻害されるレベルの融点を有するポリエステル樹脂が形成されることがなく、製造されるトナーに十分な低温定着性が得られ、また、最終的に形成される画像に高い光沢性が得られる。ジオール成分としては、分岐型の脂肪族ジオールを用いることもできるが、この場合、結晶性の確保の観点から、直鎖型の脂肪族ジオールと共に使用し、かつ、当該直鎖型の脂肪族ジオールの割合を高めにして使用することが好ましい。このように直鎖型の脂肪族ジオールの割合を高めにして使用することによって、結晶性が確保されて製造されるトナーに優れた低温定着性が確実に得られ、最終的に形成される画像において融点降下による画像保存性の低下が抑制され、さらには耐ブロッキング性が確実に得られる。ジオール成分は、1種類のものに限定されるものではなく、2種類以上を混合して用いてもよい。結晶性ポリエステル樹脂を形成するためのジオール成分としては、脂肪族ジオールの含有量が80構成モル以上とされることが好ましく、より好ましくは90構成モル以上である。ジオール成分における脂肪族ジオールの含有量が80構成モル以上とされることにより、結晶性ポリエステル樹脂の結晶性を確保することができて製造されるトナーに優れた低温定着性が得られると共に最終的に形成される画像に光沢性が得られる。脂肪族ジオールとしては、例えば、エチレングリコール、1,3-プロパンジオール、1,4-ブタンジオール、1,5-ペンタンジオール、1,6-ヘキサンジオール、1,7-ヘプタンジオール、1,8-オクタンジオール、1,9-ノナンジオール、1,10-ドデカンジオール、1,11-ウンデカンジオール、1,12-ドデカンジオール、1,13-トリデカンジオール、1,14-テトラデカンジオール、1,18-オクタデカンジオール、1,20-エイコサンジオールなどが挙げられ、これらの中でも、エチレングリコール、1,4-ブタンジオール、1,6-ヘキサンジオール、1,9-ノナンジオール、1,10-デカンジオールを用いることが好ましい。脂肪族ジオール以外のジオールとしては、スルホン酸基を有するジオールなどが挙げられる。上記のジオール成分とジカルボン酸成分との使用比率は、ジオール成分のヒドロキシル基[OH]とジカルボン酸成分のカルボキシル基[COOH]との当量比[OH]/[COOH]が、1.5/1~1/1.5とされることが好ましく、さらに好ましくは1.2/1~1/1.2である。ジオール成分とジカルボン酸成分との使用比率が上記の範囲にあることにより、所望の分子量を有する結晶性ポリエステル樹脂を確実に得ることができる。以上のような結晶性ポリエステル樹脂を水系媒体中に分散させる方法としては、当該結晶性ポリエステル樹脂を有機溶媒中に溶解または分散させて油相液を調製し、油相液を、転相乳化などによって水系媒体中に分散させて、所望の粒径に制御された状態の油滴を形成させた後、有機溶媒を除去する方法が挙げられる。本発明において、水系媒体とは、少なくとも水が50質量以上含有されたものをいい、水以外の成分としては、水に溶解する有機溶剤を挙げることができ、例えばメタノール、エタノール、イソプロパノール、ブタノール、アセトン、メチルエチルケトン、ジメチルホルムアミド、メチルセルソルブ、テトラヒドロフランなどが挙げられる。これらのうち、樹脂を溶解しない有機溶剤であるメタノール、エタノール、イソプロパノール、ブタノールのようなアルコール系有機溶剤を使用することが好ましい。水系媒体の使用量は、油相液100質量部に対して、50~2,000質量部であることが好ましく、100~1,000質量部であることがより好ましい。水系媒体の使用量を上記の範囲とすることで、水系媒体中において油相液を所望の粒径に乳化分散させることができる。水系媒体中には、分散安定剤が溶解されていてもよく、また、この水系媒体中には、油滴の分散安定性を向上させる目的で、界面活性剤や樹脂微粒子などが添加されていてもよい。分散安定剤としては、リン酸三カルシウム、炭酸カルシウム、酸化チタン、コロイダルシリカ、ヒドロキシアパタイトなどの無機化合物を挙げることができるが、得られるトナー母体粒子中より分散安定剤を除去する必要があることから、リン酸三カルシウムなどのように酸やアルカリに可溶性のものを使用することが好ましく、または環境面の視点からは、酵素により分解可能なものを使用することが好ましい。界面活性剤としては、アルキルベンゼンスルホン酸塩、α-オレフィンスルホン酸塩、リン酸エステルなどのアニオン性界面活性剤、アルキルアミン塩、アミノアルコール脂肪酸誘導体、ポリアミン脂肪酸誘導体、イミダゾリンなどのアミン塩型や、アルキルトリメチルアンモニム塩、ジアルキルジメチルアンモニウム塩、アルキルジメチルベンジルアンモニウム塩、ピリジニウム塩、アルキルイソキノリニウム塩、塩化ベンゼトニウムなどの4級アンモニウム塩型のカチオン性界面活性剤、脂肪酸アミド誘導体、多価アルコール誘導体などの非イオン界面活性剤、アラニン、ドデシルジアミノエチルグリシン、ジオクチルアミノエチルグリシンやN-アルキル-N,N-ジメチルアンモニウムベタインなどの両性界面活性剤などが挙げられ、また、フルオロアルキル基を有するアニオン性界面活性剤やカチオン性界面活性剤も使用することができる。また、分散安定性の向上のための樹脂微粒子としては、粒径が0.5~3μmのものが好ましく、具体的には、粒径が1μmおよび3μmのポリメタクリル酸メチル樹脂微粒子、粒径が0.5μmおよび2μmのポリスチレン樹脂微粒子、粒径が1μmのポリスチレン-アクリロニトリル樹脂微粒子などが挙げられる。油相液の調製に使用される有機溶媒としては、油滴の形成後の除去処理が容易である観点から、沸点が低く、かつ、水への溶解性が低いものが好ましく、具体的には、例えば酢酸メチル、酢酸エチル、メチルエチルケトン、メチルイソブチルケトン、トルエン、キシレンなどが挙げられる。これらは1種単独であるいは2種以上組み合わせて用いることができる。有機溶媒の使用量は、結晶性ポリエステル樹脂100質量部に対して、通常1~300質量部、好ましくは1~100質量部、さらに好ましくは25~70質量部である。油相液の乳化分散は、機械的エネルギーを利用して行うことができ、乳化分散を行うための分散機としては、特に限定されるものではなく、低速せん断式分散機、高速せん断式分散機、摩擦式分散機、高圧ジェット式分散機、超音波分散機などが挙げられ、具体的には例えばTK式ホモミキサー特殊機化工業社製などを挙げることができる。油滴の分散径は60~1000nmとされることが好ましく、さらに好ましくは80~500nmである。油滴の分散径は、レーザー回折/散乱式粒度分布測定装置LA-750株式会社堀場製作所製を用いて測定した体積基準のメジアン径である。この油滴の分散径は、乳化分散時の機械的エネルギーの大きさによりコントロールすることができる。油滴の形成後における有機溶媒の除去は、トナー粒子が水系媒体中に分散された状態の分散液全体を、徐々に層流の撹拌状態で昇温し、一定の温度域において強い撹拌を与えた後、脱溶媒を行うなどの操作により行うことができる。また、分散安定剤を用いてトナー粒子を形成する場合は、有機溶媒の除去処理に加えて、酸やアルカリを添加して混合することにより、当該分散安定剤の除去処理も行う。1-A-2不飽和結晶性ポリエステル樹脂微粒子分散液調製工程この不飽和結晶性ポリエステル樹脂微粒子分散液調製工程は、トナー粒子を構成する結着樹脂の材料となる架橋構造を有する結晶性ポリエステル樹脂を得るための不飽和結晶性ポリエステル樹脂を合成し、この不飽和結晶性ポリエステル樹脂を水系媒体中に微粒子状に分散させて不飽和結晶性ポリエステル樹脂微粒子の分散液を調製する工程である。本発明において、不飽和結晶性ポリエステル樹脂とは、その分子鎖内にラジカル重合をし得る重合性不飽和結合を含む結晶性ポリエステル樹脂である。不飽和結晶性ポリエステル樹脂は、上記の結晶性ポリエステル樹脂の合成工程において、原料であるジカルボン酸成分とジオール成分として、少なくともいずれかに重合性不飽和結合が含有されてなるジカルボン酸成分とジオール成分とを用いることの他は、同様にして合成することができる。少なくともいずれかに重合性不飽和結合が含有されてなるジカルボン酸成分とジオール成分とは、1全部または一部が重合性不飽和結合を有するジオール成分と、全く重合性不飽和結合を有さないジカルボン酸成分、2全く重合性不飽和結合を有さないジオール成分と、全部または一部が重合性不飽和結合を有するジカルボン酸成分、3全部または一部が重合性不飽和結合を有するジオール成分と、全部または一部が重合性不飽和結合を有するジカルボン酸成分、のいずれかの組み合わせをいう。不飽和結晶性ポリエステル樹脂を形成するために使用できる重合性不飽和結合を有するジオール成分としては、具体的には、重合性不飽和二重結合を有する、2-ブテン-1,4-ジオール、3-ヘキセン-1,6-ジオール、4-オクテン-1,8-ジオールなどのアルケンジオール;重合性不飽和三重結合を有する、2-ブチン-1,4ジオール、3-ブチン-1,4ジオール、9-オクタデシン-7,12ジオールなどのアルキンジオールなどを挙げることができる。これらは、1種単独でまたは2種以上を組み合わせて用いることができる。また、結晶性ポリエステル樹脂を形成するために使用できる重合性不飽和結合を有するジカルボン酸成分としては、具体的には、マレイン酸、フマル酸、イタコン酸、シトラコン酸、グルタコン酸、イソドデセニルコハク酸、n-ドデセニルコハク酸、n-オクテニルコハク酸などの不飽和脂肪族ジカルボン酸;およびこれらの酸無水物または酸塩化物などを挙げることができる。これらは、1種単独でまたは2種以上を組み合わせて用いることができる。ジオール成分およびジカルボン酸成分の全量100構成モルに対する重合性不飽和結合を有するジオール成分および/または重合性不飽和結合を有するジカルボン酸成分の合計の含有量は、1~10構成モル以下とされることが好ましい。重合性不飽和結合を有するジオール成分および/または重合性不飽和結合を有するジカルボン酸成分の合計の含有量が1構成モル以上であることにより、得られるトナーに十分な機械的強度が得られてクリーニングプロセスにおいてフィルミングが発生するおそれを小さくすることができ、また、含有量が10構成モル以下であることにより、結晶性ポリエステル樹脂に特有の温度上昇時の急激な溶融特性の変化を得ることができて十分な低温定着性を確保することができる。この不飽和結晶性ポリエステル樹脂の融点は、30~99°Cの範囲であることが好ましく、45~88°Cの範囲であることがより好ましい。不飽和結晶性ポリエステル樹脂の融点の測定は、測定試料として不飽和結晶性ポリエステル樹脂を用いたことの他は結晶性ポリエステル樹脂の融点と同様の方法によって行われる。この不飽和結晶性ポリエステル樹脂は、THF可溶分のゲルパーミエーションクロマトグラフィーGPCによる数平均分子量Mnが好ましくは100~10,000、さらに好ましくは800~5,000、重量平均分子量Mwが好ましくは1,000~50,000、さらに好ましくは2,000~30,000である。結晶性ポリエステル樹脂におけるTHF可溶分の重量平均分子量Mwが1,000未満である場合は、後述する融合工程において非晶性ポリエステル樹脂と相溶してしまうことにより、得られるトナー粒子が全体的に融点の低いものとなって耐ブロッキング性に劣るものとなることがある。また、重量平均分子量が50,000より大きい場合は、得られるトナーが低温定着性に劣るものとなることがある。GPCによる分子量測定は、測定試料として不飽和結晶性ポリエステル樹脂のTHF可溶分を用いたことの他は結晶性ポリエステル樹脂の分子量測定と同様の方法によって行われる。以上のような不飽和結晶性ポリエステル樹脂を水系媒体中に分散させる方法としては、結晶性ポリエステル樹脂を水系媒体中に分散させる場合と同様に、当該不飽和結晶性ポリエステル樹脂を有機溶媒中に溶解または分散させて不飽和結晶性ポリエステル樹脂液を調製し、この不飽和結晶性ポリエステル樹脂液を、転相乳化などによって水系媒体中に分散させて、所望の粒径に制御された状態の油滴を形成させた後、有機溶媒を除去する方法が挙げられる。油滴は、分散した状態で体積基準のメジアン径が50~400nmとされることが好ましく、さらに好ましくは80~200nmである。1-B-1非晶性ポリエステル樹脂微粒子分散液調製工程この非晶性ポリエステル樹脂微粒子分散液調製工程は、トナー粒子を構成する結着樹脂の材料となる非晶性ポリエステル樹脂を合成し、この非晶性ポリエステル樹脂を水系媒体中に微粒子状に分散させて非晶性ポリエステル樹脂微粒子の分散液を調製する工程である。本発明において、非晶性ポリエステル樹脂とは、上記の結晶性ポリエステル樹脂以外のポリエステルをいい、通常は融点を有さず、比較的高いガラス転移点Tgを有するものである。非晶性ポリエステル樹脂は、多価アルコール成分と多価カルボン酸成分とを用い、上記の結晶性ポリエステル樹脂の合成工程と同様にして合成することができる。この非晶性ポリエステル樹脂のガラス転移点Tgは、20~90°Cであることが好ましく、特に35~65°Cであることが好ましい。ここに、非晶性ポリエステル樹脂のガラス転移点Tgは、示差走査カロリメーターDSC-7パーキンエルマー製、および熱分析装置コントローラーTAC7/DXパーキンエルマー製を用いて測定したものである。具体的には、非晶性ポリエステル樹脂4.50mgをアルミニウム製パンKITNO.0219-0041に封入し、これをDSC-7のサンプルホルダーにセットし、リファレンスの測定には空のアルミニウム製パンを使用し、測定温度0~200°Cで、昇温速度10°C/分、降温速度10°C/分の測定条件で、Heat-cool-Heatの温度制御を行い、その2nd.Heatにおけるデータを取得し、第1の吸熱ピークの立ち上がり前のベースラインの延長線と、第1の吸熱ピークの立ち上がり部分からピーク頂点までの間で最大傾斜を示す接線との交点をガラス転移点Tgとして示す。なお、1st.Heat昇温時は200°Cにて5分間保持する。この非晶性ポリエステル樹脂は、THF可溶分のゲルパーミエーションクロマトグラフィーGPCによる数平均分子量Mnが好ましくは2,000~10,000、より好ましくは2,500~8,000、重量平均分子量Mwが好ましくは3,000~100,000、より好ましくは4,000~70,000である。非晶性ポリエステル樹脂におけるTHF可溶分の重量平均分子量Mwが3,000未満である場合は、得られるトナーが耐ブロッキング性に劣るものとなるおそれがあり、100,000より大きい場合は、得られるトナーが低温定着性が得られないものとなるおそれがある。GPCによる分子量測定は、測定試料として非晶性ポリエステル樹脂のTHF可溶分を用いたことの他は結晶性ポリエステル樹脂の分子量測定と同様の方法によって行われる。非晶性ポリエステル樹脂を形成すべき多価アルコール成分としては、例えば、上述の脂肪族ジオールに加え、ビスフェノールA、ビスフェノールFなどのビスフェノール類、およびこれらのエチレンオキサイド付加物、プロピレンオキサイド付加物などのビスフェノール類のアルキレンオキサイド付加物などを挙げることができ、また、3価以上の多価アルコール成分としては、グリセリン、トリメチロールプロパン、ペンタエリスリトール、ソルビトールなどが挙げられる。さらに、製造コストや環境性から、シクロヘキサンジメタノールやネオペンチルアルコールなどを用いることが好ましい。これらは、1種単独でまたは2種以上を組み合わせて用いることができる。また、非晶性ポリエステル樹脂を形成すべき多価カルボン酸成分としては、上述の脂肪族ジカルボン酸に加え、フタル酸、イソフタル酸、テレフタル酸、ナフタレンジカルボン酸などの芳香族ジカルボン酸が挙げられ、得られる非晶性ポリエステル樹脂の溶融粘度を適当なものにする目的で、トリメリット酸、ピロメリット酸などの3価以上の多価カルボン酸成分を用いてもよい。これらは、1種単独でまたは2種以上を組み合わせて用いることができる。以上のような非晶性ポリエステル樹脂を水系媒体中に分散させる方法としては、結晶性ポリエステル樹脂を水系媒体中に分散させる場合と同様に、当該非晶性ポリエステル樹脂を有機溶媒中に溶解または分散させて油相液を調製し、油相液を、転相乳化などによって水系媒体中に分散させて、所望の粒径に制御された状態の油滴を形成させた後、有機溶媒を除去する方法が挙げられる。油滴の分散径は60~1000nmとされることが好ましく、さらに好ましくは80~500nmである。油滴の分散径は、レーザー回折/散乱式粒度分布測定装置LA-750株式会社堀場製作所製を用いて測定した体積基準のメジアン径である。この油滴の分散径は、乳化分散時の機械的エネルギーの大きさによりコントロールすることができる。1-B-2不飽和非晶性ポリエステル樹脂微粒子分散液調製工程この不飽和非晶性ポリエステル樹脂微粒子分散液調製工程は、トナー粒子を構成する結着樹脂の材料となる架橋構造を有する非晶性ポリエステル樹脂を得るための不飽和非晶性ポリエステル樹脂を合成し、この不飽和非晶性ポリエステル樹脂を水系媒体中に微粒子状に分散させて不飽和非晶性ポリエステル樹脂微粒子の分散液を調製する工程である。本発明において、不飽和非晶性ポリエステル樹脂とは、その分子鎖内にラジカル重合をし得る重合性不飽和結合を含み、上記の結晶性ポリエステル樹脂とは異なり通常は融点を有さず、比較的高いガラス転移点Tgを有するものである。不飽和非晶性ポリエステル樹脂は、少なくともいずれかに重合性不飽和結合が含有されてなる多価アルコール成分と多価カルボン酸成分とを用い、上記の結晶性ポリエステル樹脂の合成工程と同様にして合成することができる。少なくともいずれかに重合性不飽和結合が含有されてなる多価ジオールと多価ジカルボン酸とは、1全部または一部が重合性不飽和結合を有する多価アルコール成分と、全く重合性不飽和結合を有さない多価カルボン酸成分、2全く重合性不飽和結合を有さない多価アルコール成分と、全部または一部が重合性不飽和結合を有する多価カルボン酸成分、3全部または一部が重合性不飽和結合を有する多価アルコール成分と、全部または一部が重合性不飽和結合を有する多価カルボン酸成分、のいずれかの組み合わせをいう。この不飽和非晶性ポリエステル樹脂のガラス転移点Tgは、20~90°Cであることが好ましく、特に35~65°Cであることが好ましい。また、この非晶性ポリエステル樹脂の軟化点は、70~220°Cであることが好ましく、特に80~180°Cであることが好ましい。不飽和非晶性ポリエステル樹脂のガラス転移点の測定は、測定試料として不飽和非晶性ポリエステル樹脂を用いたことの他は非晶性ポリエステル樹脂のガラス転移点と同様の方法によって行われる。また、不飽和非晶性ポリエステル樹脂の軟化点は、下記に詳述するトナーの軟化点の測定方法において、測定試料として不飽和非晶性ポリエステル樹脂を用いたことの他は同様にして、測定される。この不飽和非晶性ポリエステル樹脂は、THF可溶分のゲルパーミエーションクロマトグラフィーGPCによる数平均分子量Mnが好ましくは1,000~15,000、より好ましくは1,500~10,000、重量平均分子量Mwが好ましくは2,000~50,000、より好ましくは2,000~30,000である。GPCによる分子量測定は、測定試料として不飽和非晶性ポリエステル樹脂のTHF可溶分を用いたことの他は結晶性ポリエステル樹脂の分子量測定と同様の方法によって行われる。不飽和非晶性ポリエステル樹脂を形成するために使用できる多価アルコール成分としては、上述の非晶性ポリエステル樹脂を合成するための多価アルコール成分が挙げられ、不飽和非晶性ポリエステル樹脂の重合性不飽和結合を多価アルコール成分から導入する場合は、不飽和非晶性ポリエステル樹脂を形成するために使用できる多価アルコール成分として、不飽和結晶性ポリエステル樹脂の形成に用いることができる重合性不飽和結合を有するジオール成分と同じものを挙げることができる。これらは、1種単独でまたは2種以上を組み合わせて用いることができる。また、非晶性ポリエステル樹脂を形成するために使用できる多価カルボン酸成分としては、上述の非晶性ポリエステル樹脂を合成するための多価カルボンが挙げられ、不飽和非晶性ポリエステル樹脂の重合性不飽和結合を多価カルボン酸成分から導入する場合は、不飽和非晶性ポリエステル樹脂を形成するために使用できる多価カルボン酸成分として、不飽和結晶性ポリエステル樹脂の形成に用いることができる重合性不飽和結合を有するジカルボン酸成分と同じものを挙げることができる。これらは、1種単独でまたは2種以上を組み合わせて用いることができる。多価アルコール成分および多価カルボン酸成分の全量100構成モルに対する重合性不飽和結合を有する多価アルコール成分および/または重合性不飽和結合を有する多価カルボン酸成分の合計の含有量は、1~10構成モル以下とされることが好ましい。重合性不飽和結合を有する多価アルコール成分および/または重合性不飽和結合を有する多価カルボン酸成分の合計の含有量が1構成モル以上であることにより、得られるトナーに十分な機械的強度が得られて当該トナーに耐熱保管性が確保されると共に、定着プロセスにおいて優れた耐高温オフセット性が得られ、光沢過多が抑制されて適度な光沢が付与された定着画像を得ることができ、また、含有量が10構成モル以下であることにより、十分な低温定着性を確保することができる。以上のような不飽和非晶性ポリエステル樹脂を水系媒体中に分散させる方法としては、結晶性ポリエステル樹脂を水系媒体中に分散させる場合と同様に、当該不飽和非晶性ポリエステル樹脂を有機溶媒中に溶解または分散させて不飽和非晶性ポリエステル樹脂液を調製し、この不飽和非晶性ポリエステル樹脂液を、転相乳化などによって水系媒体中に分散させて、所望の粒径に制御された状態の油滴を形成させた後、有機溶媒を除去する方法が挙げられる。油滴は、分散した状態で体積基準のメジアン径が50~400nmとされることが好ましく、さらに好ましくは80~200nmである。1-C着色剤微粒子分散液調製工程この着色剤微粒子分散液調製工程は、トナー粒子として着色剤を含有するものを所望する場合に必要に応じて行う工程であって、着色剤を水系媒体中に微粒子状に分散させて着色剤微粒子の分散液を調製する工程である。着色剤着色剤としては、一般に知られている染料および顔料を用いることができる。黒色のトナーを得るための着色剤としては、ファーネスブラック、チャンネルブラックなどのカーボンブラック、マグネタイト、フェライトなどの磁性体、染料、非磁性酸化鉄を含む無機顔料などの公知の種々のものを任意に使用することができる。カラーのトナーを得るための着色剤としては、染料、有機顔料などの公知のものを任意に使用することができ、具体的には、有機顔料としては例えばC.I.ピグメントレッド5、同48:1、同53:1、同57:1、同81:4、同122、同139、同144、同149、同166、同177、同178、同222、同238、同269、C.I.ピグメントイエロー14、同17、同74、同93、同94、同138、同155、同180、同185、C.I.ピグメントオレンジ31、同43、C.I.ピグメントブルー15;3、同60、同76などを挙げることができ、染料としては例えばC.I.ソルベントレッド1、同49、同52、同58、同68、同11、同122、C.I.ソルベントイエロー19、同44、同77、同79、同81、同82、同93、同98、同103、同104、同112、同162、C.I.ソルベントブルー25、同36、同69、同70、同93、同95などを挙げることができる。各色のトナーを得るための着色剤は、各色について、1種または2種以上を組み合わせて使用することができる。着色剤の分散は、機械的エネルギーを利用して行うことができる。着色剤微粒子は、分散した状態で体積基準のメジアン径が10~300nmとされることが好ましく、さらに好ましくは100~200nm、特に好ましくは100~150nmである。着色剤微粒子の体積基準のメジアン径は、電気泳動光散乱光度計ELS-800大塚電子社製を用いて測定されるものである。2凝集工程この凝集工程は、結晶性ポリエステル樹脂微粒子の分散液、不飽和非晶性ポリエステル樹脂微粒子の分散液、不飽和結晶性ポリエステル樹脂微粒子の分散液、非晶性ポリエステル樹脂微粒子の分散液、並びに、必要に応じて、着色剤微粒子の分散液および/または離型剤、荷電制御剤などの他のトナー粒子構成成分の分散液を添加、混合し、pH調整による微粒子表面の反発力と電解質体よりなる凝集剤の添加による凝集力とのバランスを取りながら緩慢に凝集させ、平均粒径および粒度分布を制御しながら会合を行うと同時に、加熱撹拌することで微粒子間の融着を行って形状制御を行うことにより、少なくとも結晶性ポリエステル樹脂微粒子を含有する凝集粒子を形成する工程である。この凝集工程においては、反応系のpHを2~5に調整することが好ましい。界面活性剤としては、特に限定されずに公知の種々のものを用いることができるが、ドデシルベンゼンスルホン酸ナトリウム、アリールアルキルポリエーテルスルホン酸ナトリウムなどのスルホン酸塩;ドデシル硫酸ナトリウム、テトラデシル硫酸ナトリウム、ペンタデシル硫酸ナトリウム、オクチル硫酸ナトリウムなどの硫酸エステル塩;オレイン酸ナトリウム、ラウリン酸ナトリウム、カプリン酸ナトリウム、カプリル酸ナトリウム、カプロン酸ナトリウム、ステアリン酸カリウム、オレイン酸カルシウムなどの脂肪酸塩などのイオン性界面活性剤が挙げられる。また、ポリエチレンオキサイド、ポリプロピレンオキサイド、ポリプロピレンオキサイドとポリエチレンオキサイドの組み合わせ、ポリエチレングリコールと高級脂肪酸とのエステル、アルキルフェノールポリエチレンオキサイド、高級脂肪酸とポリエチレングリコールとのエステル、高級脂肪酸とポリプロピレノキサイドとのエステル、ソルビタンエステルなどのノニオン性界面活性剤も使用することができる。以上の界面活性剤は、所望に応じて、1種または2種以上を組み合わせて使用することができる。この凝集工程において用いることができる凝集剤としては、例えば1価、2価または3価の金属塩を挙げることができる。凝集剤を構成する金属としては、リチウム、カリウム、ナトリウムなどのアルカリ金属;マグネシウム、カルシウム、ストロンチウム、バリウムなどのアルカリ土類金属;アルミニウムなどが挙げられる。前記金属の対イオン塩を構成する陰イオンとしては、塩化物イオン、臭化物イオン、ヨウ化物イオン、炭酸イオン、硫酸イオンなどが挙げられる。この凝集工程における結晶性ポリエステル樹脂微粒子の反応系への添加割合は、最終的に得られるトナー粒子中における結晶性ポリエステル樹脂の含有量が20~70質量となるように調整されることが好ましい。これが20質量より少ない場合は、得られるトナーが十分な低温定着性を得られないものとなるおそれがあり、70質量よりも多い場合は、得られるトナーの機械的強度が損なわれるおそれがある。本発明において、凝集粒子中に含有させる結着樹脂を形成する樹脂としては、少なくとも架橋ポリエステル樹脂が含まれていればよく、架橋構造を有する非晶性ポリエステル樹脂、架橋構造を有する結晶性ポリエステル樹脂、架橋構造を有さない結晶性ポリエステル樹脂、架橋構造を有さない非晶性ポリエステル樹脂や、その他の樹脂がさらに含有されていてもよい。この非晶性ポリエステル樹脂微粒子の反応系への添加割合は、最終的に得られるトナー粒子中における非晶性ポリエステル樹脂および不飽和非晶性ポリエステル樹脂の合計の含有量が10~60質量となるように調整されることが好ましい。これが10質量より少ない場合は、得られるトナーが十分な機械的強度を有さないおそれがあり、60質量よりも多い場合は、得られるトナーに十分な低温定着性が得られないおそれがある。また、この凝集工程における結晶性ポリエステル樹脂微粒子および不飽和結晶性ポリエステル樹脂微粒子の合計と、非晶性ポリエステル樹脂微粒子および不飽和非晶性ポリエステル樹脂微粒子の合計との反応系への相対的な添加量比率は、質量比で85:15~25:75であることが好ましく、より好ましくは70:30~40:60である。結晶性に係るポリエステル樹脂微粒子が過多である場合は、得られるトナーが耐熱保管性に劣ったものとなることがあり、結晶性に係るポリエステル樹脂微粒子が過少である場合は得られるトナーに十分な低温定着性が得られないことがある。また、トナーを構成するポリエステル樹脂を形成するための全モノマー中の重合性不飽和結合を含有するモノマーの含有比率、すなわち、結晶性ポリエステル樹脂を形成するための全モノマーの構成モルと非晶性ポリエステル樹脂を形成するための全モノマーの構成モルの全量100構成モルに対する、結晶性ポリエステル樹脂を形成するための全モノマー中の重合性不飽和結合を含有するモノマーの構成モルと非晶性ポリエステル樹脂を形成するための全モノマー中の重合性不飽和結合を含有するモノマーの構成モルの合計は、9構成モル以下であることが好ましい。この範囲であることにより、十分な低温定着性が確保されながら十分な機械的強度が得られる。この凝集工程における着色剤微粒子の反応系への添加割合は、最終的に得られるトナー粒子中における含有量が1~10質量となる割合とされることが好ましく、より好ましくは2~8質量である。着色剤の含有量がトナー中に1質量未満である場合は、所望の着色力が得られないおそれがあり、一方、着色剤の含有量がトナー中の10質量を超える場合は、着色剤の遊離やキャリアなどへの付着が発生し、帯電性に影響を与える場合がある。トナー粒子中に離型剤や荷電制御剤などの内添剤を導入する場合は、この凝集工程2の前に内添剤のみよりなる内添剤微粒子の分散液を調製し、この凝集工程2において、結晶性ポリエステル樹脂微粒子の分散液、非晶性ポリエステル樹脂微粒子の分散液、不飽和非晶性ポリエステル樹脂微粒子の分散液、着色剤微粒子の分散液と共に当該内添剤微粒子の分散液を混合する。また例えば、非晶性ポリエステル樹脂微粒子分散液調製工程1-B-1または不飽和非晶性ポリエステル樹脂微粒子分散液調製工程1-B-2において、非晶性ポリエステル樹脂微粒子または不飽和非晶性ポリエステル樹脂微粒子の内部に前述の内添剤を混在させてこれを用いることによりトナー粒子中に導入することもできる。離型剤離型剤としては、特に限定されるものではなく、公知のものを使用することができる。具体的には、例えば、ポリエチレン、ポリプロピレン、ポリブテンなどの低分子量ポリオレフィン類;合成エステルワックス、カルナウバワックス、ライスワックス、キャンデリラワックス、木ロウ、ホホバ油などの植物系ワックス;モンタンワックス、パラフィンワックス、マイクロクリスタリンワックス、フィッシャートロプシュワックスなどの鉱物、石油系ワックス;これらの変性物などが挙げられる。離型剤の添加量は、最終的に得られるトナー粒子中における結着樹脂100質量部に対して通常0.5~25質量部、好ましくは3~15質量部となる量とされる。荷電制御剤荷電制御剤としては、公知の種々の化合物を用いることができる。荷電制御剤の添加量は、最終的に得られるトナー粒子中における結着樹脂100質量部に対して通常0.1~10質量部、好ましくは0.5~5質量部となる量とされる。この凝集工程における反応系の温度、すなわち凝集温度は10~35°Cとされることが好ましく、20~30°Cとされることがより好ましい。凝集温度がこのような範囲とされることにより、凝集粒子の形成について適度な速度が確保されるため、凝集粒子を安定的に形成できる。3凝集停止工程この凝集停止工程は、反応系内の各種の微粒子の凝集を停止させることにより所望の組成および形状を有する凝集粒子を確保する工程であり、具体的には、反応系内における微粒子の凝集作用を抑制するために、凝集工程2における微粒子の凝集作用が促進されるpH環境から脱する方向にpH調整することができる、塩基化合物からなる凝集停止剤を添加することにより、行われる。この凝集停止工程においては、反応系のpHを5~9に調整することが好ましい。凝集停止剤塩基化合物としては、エチレンジアミンテトラ酢酸EDTAおよびそのナトリウム塩などのアルカリ金属塩、グルコナール、グルコン酸ナトリウム、クエン酸カリウムおよびクエン酸ナトリウム、ニトロトリアセテートNTA塩、GLDA市販のL-グルタミン酸N,N二酢酸、フミン酸およびフルビン酸、マルトールおよびエチルマルトール、ペンタ酢酸およびテトラ酢酸、カルボキシル基および水酸基の両方の官能基を有する公知の水溶性ポリマー類高分子電解質、水酸化ナトリウム、水酸化カリウムなどが挙げられる。これらの中でも、エチレンジアミンテトラ酢酸EDTAおよびそのナトリウム塩などのアルカリ金属塩が特に好適に使用される。4融合工程この融合工程は、上記の凝集停止工程3を経た後、反応系を所期の融着温度に加温することにより、凝集停止工程3において確保された凝集粒子を構成する不飽和非晶性ポリエステル樹脂微粒子、不飽和結晶性ポリエステル樹脂微粒子、結晶性ポリエステル樹脂微粒子および非晶性ポリエステル樹脂微粒子を融着させて凝集粒子を融合して、融合粒子を形成させる工程である。この融合工程に係る融着温度は、不飽和非晶性ポリエステル樹脂または非晶性ポリエステル樹脂のガラス転移点Tg以上、かつ、結晶性ポリエステル樹脂または不飽和結晶性ポリエステル樹脂の融点以下の温度であることが好ましい。また、加熱する時間、すなわち融着時間は、1時間以上であることが好ましく、より好ましくは1~10時間、さらに好ましくは2~5時間である。以上のような融着温度および融着時間において融合されて得られたトナー粒子は、低温定着性と耐熱保管性の両立が確保されたものとなりやすい。5架橋工程この架橋工程は、反応系にラジカル重合開始剤を添加して、融合工程4を経て得られた融合粒子中に存在する不飽和非晶性ポリエステル樹脂中の重合性不飽和結合をラジカル重合反応させてトナー粒子内に架橋構造を形成させ、特に、融合粒子の表層に存在する不飽和非晶性ポリエステル樹脂に架橋構造を形成させることによってシェル層のような作用を有する層を形成する工程である。この工程により、トナー粒子内に高弾性を発現する架橋構造を有する非晶性ポリエステル樹脂を形成させることができ、トナーの機械的強度が向上し、画像形成の際の耐高温オフセット性が確保されると共に得られる画像における光沢過多が抑制できる。なお、融合粒子の表層から遠い中核部ほど架橋しにくく、このため、得られたトナー粒子の内部においては、中核部に近いほど重合性不飽和結合がラジカル重合反応に供されることなくそのままの状態で残存している状態とされる。この架橋工程において使用できるラジカル重合開始剤としては、水溶性の重合開始剤であれば公知のものを使用することができ、具体的には、例えば2,2’-アゾビス[2-2-イミダゾリン-2-イルプロパン]二塩酸塩、2,2’-アゾビス[2-2-イミダゾリン-2-イルプロパン]二硫酸塩無水物、2,2’-アゾビス2-メチルプロピオンアミジン二塩酸塩、2,2’-アゾビス[N-2-カルボキシエチル-2-メチルプロピオンアミジン]水和物、2,2’-アゾビス{2-[1-2-ヒドロキシエチル-2-イミダゾリン-2-イル]プロパン}二塩酸塩、2,2’-アゾビス[2-2-イミダゾリン-2-イルプロパン]、2,2’-アゾビス1-イミノ-1-ピロリジノ-2-エチルプロパン二塩酸塩、2,2’-アゾビス{2-メチル-N-[1,1-ビスヒドロキシメチル-2-ヒドロキシエチル]プロピオンアミド}、2,2’-アゾビス[2-メチル-N-2-ヒドロキシエチルプロピオンアミド]など水溶性アゾ開始剤;過硫酸カリウム、過硫酸アンモニウムなどの過硫酸塩、アゾビスアミノジプロパン酢酸塩、アゾビスシアノ吉草酸およびその塩、過酸化水素などの水溶性重合開始剤を挙げることができる。これら1種または2種以上を組み合わせて用いることができる。反応系に添加されるラジカル重合開始剤の添加量は、トナー粒子を構成するために使用される不飽和非晶性ポリエステル樹脂微粒子の総量を100質量としたとき、1~20質量とされるが好ましく、さらに5~15質量とされることが好ましい。反応系に添加されるラジカル重合開始剤の添加量が上記の範囲であると、反応系内において不要な粒子の生成が抑制され、高い製造収率が得られる。架橋工程における架橋構造の形成に係る架橋温度は、使用するラジカル重合開始剤の分解温度または非晶性ポリエステル樹脂のガラス転移点のうち高い方の温度以上、かつ、結晶性ポリエステル樹脂の融点以下であることが好ましい。架橋温度が使用するラジカル重合開始剤の分解温度または非晶性ポリエステル樹脂のガラス転移点未満である場合は、架橋反応を十分に進行させることができないおそれがあり、また、架橋温度が結晶性ポリエステル樹脂の融点を超える場合は、結晶性ポリエステル樹脂が非晶性ポリエステル樹脂と相溶してしまうことにより、十分な低温定着性が得られないおそれがある。また、架橋工程における架橋構造の形成に係る架橋時間は、1時間以上であることが好ましく、より好ましくは1~10時間、さらに好ましくは2~5時間である。このような架橋温度および架橋時間において架橋されて得られるトナー粒子は、低温定着性と耐熱保管性の両立が確保されたものとなりやすい。6濾過洗浄工程この濾過洗浄工程では、得られたトナー粒子の分散液を冷却し、この冷却されたトナー粒子の分散液からトナー粒子を固液分離してトナー粒子を濾別する濾過処理と、濾別されたトナー粒子ケーキ状の集合物から界面活性剤などの付着物を除去する洗浄処理とが施される。具体的な固液分離および洗浄の方法としては、遠心分離法、ヌッチェなどを使用する減圧濾過法、フィルタープレスなどを使用する濾過法などが挙げられ、これらは特に限定されるものではない。7乾燥工程この乾燥工程では、洗浄処理されたトナー粒子を乾燥処理が施される。この乾燥工程で使用される乾燥機としては、スプレードライヤー、真空凍結乾燥機、減圧乾燥機、静置棚乾燥機、移動式棚乾燥機、流動層乾燥機、回転式乾燥機、撹拌式乾燥機などが挙げられ、これらは特に限定されるものではない。なお、乾燥処理されたトナー粒子中の水分量は、5質量以下であることが好ましく、さらに好ましくは2質量以下とされる。ここに、トナー粒子の水分量の測定はカールフィッシャー電量滴定法にて実施される。具体的には、水分計AO-6、AQI-601AQ-6用インターフェイス、加熱気化装置LE-24Sからなる自動熱気化水分測定システムAQS-724平沼産業社製を用い、20°C、50RHの環境下にて24時間放置したトナー粒子0.5gをガラス製20mlのサンプル管に精密に秤量して入れ、テフロン登録商標コートのシリコーンゴムパッキングを用いて密栓し、以下の測定条件および試薬にてこの密栓した環境中に存在する水分量の測定を行う。さらに、この密栓した環境中の水分量を補正するため、空のサンプルを同時に2本測定する。試料加熱温度:110°C試料加熱時間:1分窒素ガス流量:150mL/分試薬:対極液陰極液;ハイドラナールクーロマットCG-KHYDRANALR-CoulomatCG-K、発生液陽極液;ハイドラナールクーロマットAKHYDRANALR-CoulomatAKまた、乾燥処理されたトナー粒子同士が、弱い粒子間引力で凝集して凝集体を形成している場合には、当該凝集体を解砕処理してもよい。ここに、解砕処理装置としては、ジェットミル、ヘンシェルミキサー、コーヒーミル、フードプロセッサーなどの機械式の解砕装置を使用することができる。8外添剤添加工程この外添剤添加工程は、乾燥処理されたトナー粒子に、流動特性、帯電特性の調整およびクリーニング性の向上などの目的で、荷電制御剤や種々の無機微粒子、有機微粒子、および滑剤などの微粒子状の外添剤を添加する工程である。外添剤を添加するために使用される装置としては、タービュラーミキサー、ヘンシェルミキサー、ナウターミキサー、V型混合機などの種々の公知の混合装置を挙げることができる。外添剤として使用できる微粒子としては、シリカ、チタニア、アルミナなどの無機酸化物粒子が好ましく、さらに、これら無機微粒子はシランカップリング剤やチタンカップリング剤などによって疎水化処理されていることが好ましい。この外添剤の添加量は、トナー中に0.1~5.0質量、好ましくは0.5~4.0質量であることが好ましい。また、外添剤としては種々のものを組み合わせて使用してもよい。<第2の実施の形態>また、本発明のトナーの製造方法の具体的な別の一例として、第1の実施の形態における融合工程4と架橋工程5を同時に行うことの他は同様に行う方法を挙げることもできる。具体的には、上述と同様に、1-A-1結晶性ポリエステル樹脂微粒子分散液調製工程、1-A-2不飽和結晶性ポリエステル樹脂微粒子分散液調製工程、1-B-1非晶性ポリエステル樹脂微粒子分散液調製工程、1-B-2不飽和非晶性ポリエステル樹脂微粒子分散液調製工程、1-C着色剤微粒子分散液調製工程、2凝集工程および3凝集停止工程を経て製造された凝集粒子に、不飽和非晶性ポリエステル樹脂微粒子および不飽和結晶性ポリエステル樹脂微粒子による重合性不飽和結合のラジカル重合反応が進行する条件、かつ、融合が進行する条件において、反応系にラジカル重合開始剤を添加することにより、架橋工程と融合工程とを同時に実施してシェル層のような作用を有する層を形成しながら融合粒子を形成させることができる。なお、凝集粒子の融合のしやすさの観点から、この第2の実施の形態に係る方法のように融合工程と架橋工程を同時に行うよりも、上述の第1の実施の形態に係る方法のように融合工程が行われた後に架橋工程が行われることが好ましい。以上のようなトナーの製造方法によれば、水系媒体において所望の状態に凝集粒子を形成し終えた後に架橋構造の形成が行われるために、確実に架橋構造を有するポリエステル樹脂を含有する重合トナーを製造することができ、しかも、当該製造されたトナーは所望の組成および構造を有するトナー粒子について高い収率が得られたもの、すなわちシャープな粒度分布を有するものとなる。その結果、優れた低温定着性を有しながら、トナー粒子内に形成された架橋構造を有するポリエステル樹脂による優れた耐高温オフセット性および耐熱保管性を有し、かつ、形成される画像に適度な光沢を付与することができ、さらに、シャープな粒度分布による良好な帯電特性のために高い濃度階調の再現性が得られるトナーを安定的に製造することができる。しかも、このトナーの製造方法によれば、凝集粒子の表層領域に重点的に架橋構造を形成させることができるためにいわゆるシェル層を形成するシェル化工程を省略することができ、従って、製造工程の簡素化が図られながらトナーの耐熱保管性が確保される。また、本発明のトナーの製造方法において、不飽和結晶性ポリエステル樹脂微粒子を用いる場合においては、得られるトナーが架橋構造を有する結晶性ポリエステル樹脂を有するものとなって結晶性ポリエステル樹脂全体の脆弱さが小さく抑制され、従って、クリーニングプロセスなどにおけるフィルミングの発生を抑止することができる。所望の状態に凝集粒子を形成し終えた後に架橋構造の形成が行われることによって所望の組成および構造を有するトナー粒子を高い収率で得ることができる理由としては、以下のように考えられる。すなわち、ラジカル重合開始剤を作用させる時点において、重合性不飽和結合を含有する非晶性ポリエステル樹脂による微粒子同士の凝集体の生成が抑制された状態とされるために、ラジカル重合反応後に、水系媒体中に前記凝集体の架橋体の生成が抑制されるためであると考えられる。トナー本発明のトナーは、以上のような製造方法によって得られるものであって、具体的には、少なくとも架橋ポリエステル樹脂を含む結着樹脂を含有するトナー粒子からなるものである。また、このトナーの軟化点は、80~220°Cであることが好ましく、特に80~150°Cであることが好ましい。ここに、トナーの軟化点は、以下のように測定したものである。すなわち、まず、20°C、50RHの環境下において、トナー1.3gをシャーレに入れ平らにならし、12時間以上放置した後、成型器SSP-10A島津製作所製によって3820kg/cm2の力で30秒間加圧し、直径1cmの円柱型の成型サンプルを作成する。次いで、この成型サンプルを、24°C、50RHの環境下において、フローテスターCFT-500D島津製作所製により、荷重196N20kgf、開始温度60°C、予熱時間300秒間、昇温速度6°C/分の条件で、円柱型ダイの穴1mm径×1mmより、直径1cmのピストンを用いて予熱終了時から押し出し、昇温法の溶融温度測定方法でオフセット値5mmの設定で測定したオフセット法温度Toffsetを、軟化点とした。トナー粒子の粒径以上のような製造方法によって得られるトナーは、転写特性の向上、画質の向上および低温定着性の観点から、その粒径が体積基準のメジアン径で3~8μmであることが好ましい。また、トナーの粒度分布は、CV値が0~25であることが好ましく、5~20であることがより好ましい。CV値がこの範囲であることにより、トナーの帯電特性の均一性が高くなり、形成される画像に高い濃度階調の再現性が得られる。CV値は、下記式xによって求められるものである。ただし、算術平均粒径とは25,000個のトナー粒子について、体積基準の粒子径xの平均値である。式x:CV値={標準偏差/算術平均粒径}×100トナーの体積基準のメジアン径および算術平均粒径はコールターマルチサイザーIIIベックマンコールター社製によって測定されるものである。具体的には、トナー0.02gを、界面活性剤溶液20mLトナーの分散を目的として、例えば界面活性剤成分を含む中性洗剤を純水で10倍希釈した界面活性剤溶液に添加して馴染ませた後、超音波分散を1分間行い、トナー分散液を調製し、このトナー分散液を、サンプルスタンド内の電解液ISOTONIIベックマンコールター社製の入ったビーカーに、測定装置の表示濃度が5~10になるまでピペットにて注入する。ここで、この濃度範囲にすることにより、再現性のある測定値を得ることができる。測定装置において、測定粒子カウント数を25,000個、アパーチャ径を50μmにし、測定範囲1~30μmの範囲を256分割しての頻度値を算出し、体積積算分率が大きい方から50の粒子径体積D50径を体積基準のメジアン径とする。トナーの平均円形度また、以上のような製造方法によって得られるトナーは、このトナーを構成する個々のトナー粒子について、帯電特性の安定性、低温定着性の観点から、平均円形度が0.930~1.000であることが好ましく、0.950~0.995であることがより好ましい。平均円形度が上記の範囲であることにより、個々のトナー粒子が破砕しにくくなって摩擦帯電付与部材の汚染が抑制されてトナーの帯電性が安定し、また、記録材に転写されたトナー層におけるトナー粒子の充填密度が高くなって定着性が向上し、定着オフセットが発生しにくくなる。トナー粒子の平均円形度は、FPIA-2100Sysmex社製を用いて測定した値である。具体的には、トナーを界面活性剤入り水溶液にてなじませ、超音波分散処理を1分間行って分散させた後、FPIA-2100Sysmex社製によって、測定条件HPF高倍率撮像モードにて、HPF検出数3,000~10,000個の適正濃度で撮影を行い、個々のトナー粒子について下記式yに従って円形度を算出し、各トナー粒子の円形度を加算し、全トナー粒子数で除することにより算出した値である。HPF検出数が上記の範囲であれば、再現性が得られる。式y:円形度=粒子像と同じ投影面積をもつ円の周囲長/粒子役影像の周囲長トナーのガラス転移点および軟化点また、本発明のトナーは、そのガラス転移点Tgが30~60°C、特に40~55°Cであることが好ましい。ここに、ガラス転移点Tgは、測定試料をトナーとしたことの他は前述の同様の方法によって測定されるものである。トナーの機械的強度さらに、本発明のトナーは、10変形強度が9~50MPaである機械的強度を有することが好ましい。この10変形強度は、微小圧縮試験機MCT-W201島津製作所社製を用いて圧縮試験モードで測定される値である。現像剤以上のようなトナーは、例えば磁性体を含有させて一成分磁性トナーとして使用する場合、いわゆるキャリアと混合して二成分現像剤として使用する場合、非磁性トナーを単独で使用する場合などが考えられ、いずれも好適に使用することができる。二成分現像剤を構成するキャリアとしては、鉄、フェライト、マグネタイトなどの金属、それらの金属とアルミニウム、鉛などの金属との合金などの従来から公知の材料からなる磁性粒子を用いることができ、特にフェライト粒子を用いることが好ましい。キャリアとしては、その体積平均粒径としては15~100μmのものが好ましく、25~60μmのものがより好ましい。キャリアの体積平均粒径の測定は、代表的には湿式分散機を備えたレーザ回折式粒度分布測定装置ヘロスHELOSシンパティックSYMPATEC社製により測定することができる。キャリアとしては、さらに樹脂により被覆されているもの、あるいは樹脂中に磁性粒子を分散させたいわゆる樹脂分散型キャリアを用いることができる。被覆用の樹脂組成としては、特に限定はないが、例えば、オレフィン系樹脂、スチレン系樹脂、スチレン-アクリル系樹脂、シリコーン系樹脂、エステル系樹脂あるいはフッ素含有重合体系樹脂などが用いられる。また、樹脂分散型キャリアを構成するための樹脂としては、特に限定されず公知のものを使用することができ、例えば、スチレン-アクリル系樹脂、ポリエステル樹脂、フッ素系樹脂、フェノール系樹脂など使用することができる。画像形成方法以上のようなトナーは、接触加熱方式による定着工程を含む画像形成方法に好適に用いることができる。画像形成方法としては、具体的には、以上のようなトナーを使用して、例えば感光体ドラムなどの像担持体上に静電的に形成された静電潜像を、現像装置において現像剤を摩擦帯電部材によって帯電させることにより顕在化させてトナー像を得、このトナー像を記録材に転写し、その後、記録材上に転写されたトナー像を接触加熱方式の定着処理によって記録材に定着させることにより、可視画像が得られる。以上、本発明の実施形態について具体的に説明したが、本発明の実施形態は上記の例に限定されるものではなく、種々の変更を加えることができる。以下、本発明の具体的な実施例について説明するが、本発明はこれらに限定されるものではない。なお、以下において、分子量、融点、ガラス転移点、軟化点は、上述の通りに測定した。<非晶性ポリエステル樹脂微粒子分散液の調製例A1>加熱乾燥した三口フラスコに、ジブチル錫オキシド0.02質量部と、以下の組成物A1-組成物A1-フマル酸:1.5質量部テレフタル酸:83.0質量部セバシン酸:15.5質量部ビスフェノールAエチレンオキサイド2モル付加物分子量316:25.0質量部ビスフェノールAプロピレンオキサイド1モル付加物分子量286:175.0質量部を投入し、減圧操作により容器内の空気を窒素ガスによって不活性雰囲気下とし、機械撹拌にて180°Cで5時間撹拌還流を行った。その後、減圧下にて230°Cまで徐々に昇温を行い、さらに230°Cに維持した状態で4時間撹拌し、粘稠な状態となったところで空冷して反応を停止させることにより、不飽和非晶性ポリエステル樹脂を得た。この不飽和非晶性ポリエステル樹脂は、重量平均分子量Mwが42,000、数平均分子量Mnが6,600、ガラス転移点Tgが60.3°C、軟化点が87°Cであった。なお、上記組成物A1における重合性不飽和結合を有する多価アルコール成分/多価カルボン酸成分の合計の含有量は、1構成モルである。撹拌動力を与えるアンカー翼の備えられた反応容器に、メチルエチルケトンとイソプロピルアルコールを添加し、その後、得られた不飽和非晶性ポリエステル樹脂をハンマーミルで粗粉砕したものを徐々に添加しながら撹拌し、完全に溶解させて油相となるポリエステル樹脂溶液を得た。次いで、撹拌されている油相に希アンモニア水溶液を数量滴下して、さらに、この油相をイオン交換水に滴下して転相乳化させた後、エバポレータで減圧しながら溶剤の除去を行った。反応系には不飽和非晶性ポリエステル樹脂微粒子が生成しており、さらに、この分散液にイオン交換水を追加して固形分を20質量に調整することにより、不飽和非晶性ポリエステル樹脂微粒子分散液1を得た。得られた不飽和非晶性ポリエステル樹脂微粒子分散液A1中の不飽和非晶性ポリエステル樹脂微粒子の体積基準のメジアン径を電気泳動光散乱光度計ELS-800大塚電子社製を用いて測定したところ、185nmであった。<非晶性ポリエステル樹脂微粒子分散液の調製例A2>非晶性ポリエステル樹脂微粒子分散液の調製例A1において、組成物A1の代わりに以下の組成物A2を用いたことの他は同様にして、非晶性ポリエステル樹脂微粒子分散液A2を調製した。-組成物A2-フマル酸:6.0質量部テレフタル酸:80.0質量部セバシン酸:9.8質量部2-ブテン-1,4-ジオール:1.2質量部ビスフェノールAエチレンオキサイド2モル付加物分子量316:28.0質量部ビスフェノールAプロピレンオキサイド1モル付加物分子量286:175.0質量部得られた不飽和非晶性ポリエステル樹脂微粒子分散液A2に係る不飽和非晶性ポリエステル樹脂は、重量平均分子量Mwが38,000、数平均分子量Mnが6,500、明確な融点は確認されず、ガラス転移点Tgが59.8°C、軟化点が86°Cであった。また、得られた不飽和非晶性ポリエステル樹脂微粒子分散液A2中の不飽和非晶性ポリエステル樹脂微粒子の体積基準のメジアン径を電気泳動光散乱光度計ELS-800大塚電子社製を用いて測定したところ、190nmであった。なお、上記組成物A2における重合性不飽和結合を有する多価アルコール成分/多価カルボン酸成分の合計の含有量は、5構成モルである。<非晶性ポリエステル樹脂微粒子分散液の調製例A3>非晶性ポリエステル樹脂微粒子分散液の調製例A1において、組成物A1の代わりに以下の組成物A3を用いたことの他は同様にして、非晶性ポリエステル樹脂微粒子分散液A3を調製した。-組成物A3-フマル酸:12.0質量部テレフタル酸:75.5質量部2-ブテン-1,4-ジオール:2.5質量部セバシン酸:8.0質量部ビスフェノールAエチレンオキサイド2モル付加物分子量316:27.0質量部ビスフェノールAプロピレンオキサイド1モル付加物分子量286:175.0質量部得られた不飽和非晶性ポリエステル樹脂微粒子分散液A3に係る不飽和非晶性ポリエステル樹脂は、重量平均分子量Mwが41,000、数平均分子量Mnが6,750、明確な融点は確認されず、ガラス転移点Tgが59.4°C、軟化点が86°Cであった。また、得られた不飽和非晶性ポリエステル樹脂微粒子分散液A3中の不飽和非晶性ポリエステル樹脂微粒子の体積基準のメジアン径を電気泳動光散乱光度計ELS-800大塚電子社製を用いて測定したところ、180nmであった。なお、上記組成物A3における重合性不飽和結合を有する多価アルコール成分/多価カルボン酸成分の合計の含有量は、10構成モルである。<非晶性ポリエステル樹脂微粒子分散液の調製例A4>非晶性ポリエステル樹脂微粒子分散液の調製例A1において、組成物A1の代わりに以下の組成物A4を用いたことの他は同様にして、非晶性ポリエステル樹脂微粒子分散液A4を調製した。-組成物A4-フマル酸:17.0質量部テレフタル酸:72.5質量部2-ブテン-1,4-ジオール:2.5質量部セバシン酸:8.0質量部ビスフェノールAエチレンオキサイド2モル付加物分子量316:25.0質量部ビスフェノールAプロピレンオキサイド1モル付加物分子量286:175.0質量部得られた不飽和非晶性ポリエステル樹脂微粒子分散液A4に係る不飽和非晶性ポリエステル樹脂は、重量平均分子量Mwが35,000、数平均分子量Mnが6,200、明確な融点は確認されず、ガラス転移点Tgが58.2°C、軟化点が84°Cであった。また、得られた不飽和非晶性ポリエステル樹脂微粒子分散液A4中の不飽和非晶性ポリエステル樹脂微粒子の体積基準のメジアン径を電気泳動光散乱光度計ELS-800大塚電子社製を用いて測定したところ、175nmであった。なお、上記組成物A4における重合性不飽和結合を有する多価アルコール成分/多価カルボン酸成分の合計の含有量は、13構成モルである。<非晶性ポリエステル樹脂微粒子分散液の調製例A5>非晶性ポリエステル樹脂微粒子分散液の調製例A1において、組成物A1の代わりに以下の組成物A5を用いたことの他は同様にして、非晶性ポリエステル樹脂微粒子分散液A5を調製した。-組成物A5-テレフタル酸:84.0質量部セバシン酸:15.0質量部ビスフェノールAエチレンオキサイド2モル付加物分子量316:27.0質量部ビスフェノールAプロピレンオキサイド1モル付加物分子量286:174.0質量部得られた非晶性ポリエステル樹脂微粒子分散液A5に係る非晶性ポリエステル樹脂は、重量平均分子量Mwが48,000、数平均分子量Mnが6,830、明確な融点は確認されず、ガラス転移点Tgが59.3°C、軟化点が88°Cであった。また、得られた非晶性ポリエステル樹脂微粒子分散液A5中の非晶性ポリエステル樹脂微粒子の体積基準のメジアン径を電気泳動光散乱光度計ELS-800大塚電子社製を用いて測定したところ、185nmであった。なお、上記組成物A5においては、重合性不飽和結合を有する多価アルコール成分/多価カルボン酸成分は含有されていない。<非晶性ポリエステル樹脂微粒子分散液の調製例A6>非晶性ポリエステル樹脂微粒子分散液の調製例A1において、組成物A1の代わりに以下の組成物A6を用いたことの他は同様にして、非晶性ポリエステル樹脂微粒子分散液A6を調製した。-組成物A6-フマル酸:0.8質量部テレフタル酸:84.2質量部セバシン酸:15.0質量部ビスフェノールAエチレンオキサイド2モル付加物分子量316:25.0質量部ビスフェノールAプロピレンオキサイド1モル付加物分子量286:175.0質量部得られた非晶性ポリエステル樹脂微粒子分散液A6に係る非晶性ポリエステル樹脂は、重量平均分子量Mwが42,000、数平均分子量Mnが6,400、明確な融点は確認されず、ガラス転移点Tgが59.3°C、軟化点が87°Cであった。また、得られた非晶性ポリエステル樹脂微粒子分散液A6中の非晶性ポリエステル樹脂微粒子の体積基準のメジアン径を電気泳動光散乱光度計ELS-800大塚電子社製を用いて測定したところ、185nmであった。なお、上記組成物A6における重合性不飽和結合を有する多価アルコール成分/多価カルボン酸成分の合計の含有量は、0.5構成モルである。<結晶性ポリエステル樹脂微粒子分散液の調製例B1>非晶性ポリエステル樹脂微粒子分散液の調製例A1において、組成物A1の代わりに以下の組成物B1を用いたことの他は同様にして、結晶性ポリエステル樹脂微粒子分散液B1を調製した。-組成物B1-セバシン酸:165.0質量部1,6-ヘキサンジオール:135.0質量部得られた結晶性ポリエステル樹脂微粒子分散液B1に係る結晶性ポリエステル樹脂は、重量平均分子量Mwが14,000、数平均分子量Mnが3,800、明確な融点が確認され、当該融点は88°Cであった。また、得られた結晶性ポリエステル樹脂微粒子分散液B1中の結晶性ポリエステル樹脂微粒子の体積基準のメジアン径を電気泳動光散乱光度計ELS-800大塚電子社製を用いて測定したところ、185nmであった。なお、上記組成物B1においては、重合性不飽和結合を有するジオール成分/ジカルボン酸成分は含有されていない。<結晶性ポリエステル樹脂微粒子分散液の調製例B2>結晶性ポリエステル樹脂微粒子分散液の調製例B1において、組成物B1の代わりに以下の組成物B2を用いたことの他は同様にして、結晶性ポリエステル樹脂微粒子分散液B2を調製した。-組成物B2-セバシン酸:164.0質量部フマル酸:0.8質量部1,6-ヘキサンジオール:134.0質量部2-ブテン-1,4-ジオール:1.2質量部得られた結晶性ポリエステル樹脂微粒子分散液B2に係る結晶性ポリエステル樹脂は、重量平均分子量Mwが12,000、数平均分子量Mnが4,600、明確な融点が確認され、当該融点は85°Cであった。また、得られた結晶性ポリエステル樹脂微粒子分散液B2中の結晶性ポリエステル樹脂微粒子の体積基準のメジアン径を電気泳動光散乱光度計ELS-800大塚電子社製を用いて測定したところ、175nmであった。なお、上記組成物B2における重合性不飽和結合を有するジオール/ジカルボン酸の合計の含有量は、1構成モルである。<結晶性ポリエステル樹脂微粒子分散液の調製例B3>結晶性ポリエステル樹脂微粒子分散液の調製例B1において、組成物B1の代わりに以下の組成物B3を用いたことの他は同様にして、結晶性ポリエステル樹脂微粒子分散液B3を調製した。-組成物B3-セバシン酸:162.3質量部フマル酸:4.2質量部1,6-ヘキサンジオール:128.0質量部2-ブテン-1,4-ジオール:5.5質量部得られた結晶性ポリエステル樹脂微粒子分散液B3に係る結晶性ポリエステル樹脂は、重量平均分子量Mwが11,500、数平均分子量Mnが4,300、明確な融点が確認され、当該融点は87°Cであった。また、得られた結晶性ポリエステル樹脂微粒子分散液B3中の結晶性ポリエステル樹脂微粒子の体積基準のメジアン径を電気泳動光散乱光度計ELS-800大塚電子社製を用いて測定したところ、170nmであった。なお、上記組成物B3における重合性不飽和結合を有するジオール/ジカルボン酸の合計の含有量は、5構成モルである。<結晶性ポリエステル樹脂微粒子分散液の調製例B4>結晶性ポリエステル樹脂微粒子分散液の調製例B1において、組成物B1の代わりに以下の組成物B4を用いたことの他は同様にして、結晶性ポリエステル樹脂微粒子分散液B4を調製した。-組成物B4-セバシン酸:161.5質量部フマル酸:3.5質量部1,6-ヘキサンジオール:120.0質量部2-ブテン-1,4-ジオール:15.0質量部得られた結晶性ポリエステル樹脂微粒子分散液B4に係る結晶性ポリエステル樹脂は、重量平均分子量Mwが11,000、数平均分子量Mnが4,100、明確な融点が確認され、当該融点は84°Cであった。また、得られた結晶性ポリエステル樹脂微粒子分散液B4中の結晶性ポリエステル樹脂微粒子の体積基準のメジアン径を電気泳動光散乱光度計ELS-800大塚電子社製を用いて測定したところ、180nmであった。なお、上記組成物B4における重合性不飽和結合を有するジオール/ジカルボン酸の合計の含有量は、10構成モルである。<結晶性ポリエステル樹脂微粒子分散液の調製例B5>結晶性ポリエステル樹脂微粒子分散液の調製例B1において、組成物B1の代わりに以下の組成物B5を用いたことの他は同様にして、結晶性ポリエステル樹脂微粒子分散液B5を調製した。-組成物B5-セバシン酸:157.0質量部フマル酸:7.0質量部1,6-ヘキサンジオール:120.0質量部2-ブテン-1,4-ジオール:16.0質量部得られた結晶性ポリエステル樹脂微粒子分散液B5に係る結晶性ポリエステル樹脂は、重量平均分子量Mwが12,000、数平均分子量Mnが4,700、明確な融点が確認され、当該融点は80°Cであった。また、得られた結晶性ポリエステル樹脂微粒子分散液B5中の結晶性ポリエステル樹脂微粒子の体積基準のメジアン径を電気泳動光散乱光度計ELS-800大塚電子社製を用いて測定したところ、180nmであった。なお、上記組成物B5における重合性不飽和結合を有するジオール/ジカルボン酸の合計の含有量は、12構成モルである。<離型剤微粒子分散液の調製例>イオン交換水240質量部にアニオン性界面活性剤ネオゲンRK第一工業製薬社製5質量部およびクエン酸トリベヘネートワックス融点83.2°C60質量部を入れて95°Cに加熱し、ウルトラタラックスT50IKA社製にて十分に分散させた後、圧力吐出型ゴーリンホモジナイザーで分散処理することにより、離型剤微粒子の分散液を得た。得られた分散液にさらにイオン交換水を添加して、固形分を20質量に調整することにより、離型剤微粒子分散液Wを調製した。得られた離型剤微粒子分散液W中の離型剤微粒子の体積基準のメジアン径は、気泳動光散乱光度計ELS-800大塚電子社製を用いて測定したところ、240nmであった。<ブラック着色剤微粒子分散液の調製例>イオン交換水250質量部にn-ドデシルベンゼンスルホン酸ナトリウム8質量部を混合溶解させ、カーボンブラックリーガル330キャボット社製を10質量部とC.I.ピグメントブルー15:3を40質量部とを入れてホモジナイザーウルトラタラックスT50IKA社製により十分に分散させた後、超音波分散機で20分間分散処理することにより、ブラック着色剤微粒子の分散液を得た。得られた分散液にさらに、イオン交換水を添加して、固形分を20質量に調整することにより、着色剤微粒子分散液Kを調製した。得られた着色剤微粒子分散液K中のブラック着色剤微粒子の体積基準のメジアン径は、電気泳動光散乱光度計ELS-800大塚電子社製を用いて測定したところ、215nmであった。実施例1:トナーの製造例1<凝集工程>非晶性ポリエステル樹脂微粒子分散液A1:160.0質量部結晶性ポリエステル樹脂微粒子分散液B1:80.0質量部着色剤微粒子分散液K:25.0質量部離型剤微粒子分散液W:15.0質量部イオン交換水:220質量部を、ホモジナイザーウルトラタラックスT50IKA社製に投入し、20°Cに温度を保ちながら15分間の混合し、次いで、凝集剤としてポリ塩化アルミニウム0.5質量部を添加し、pHが4.1~4.3に維持されるように0.3モル/Lの硝酸水溶液または1モル/Lの水酸化ナトリウム水溶液を適宜滴下しながら、2時間混合分散を継続した。反応系内の体積基準のメジアン径をコールターマルチタイザーベックマンコールター社製により計測し、凝集粒子の体積基準のメジアン径が6.2μmであることを確認した。<凝集停止工程>その後、エチレンジアミンテトラ酢酸4Na2.5質量部を加え、pHが8~8.5に維持されるように1モル/Lの水酸化ナトリウムを滴下し、各種の微粒子の凝集粒子の表面へのさらなる付着および反応系内に存在する粒子同士の凝集を停止させ、所望の組成を有する凝集粒子を確保した。この凝集停止工程を終えた直後、および1時間後のそれぞれの凝集粒子の体積基準のメジアン径をコールターマルチタイザーベックマンコールター社製により測定したところ、それぞれ、6.2μm、6.2μmであり、粒径の増加は観察されなかった。<融合工程>凝集停止工程において得られた凝集粒子が形成された反応系を、70°Cに加熱し、60分間撹拌して凝集粒子内のポリエステル樹脂微粒子を融着させることにより、未架橋の融合粒子を得た。<架橋工程>融合工程において得られた未架橋の融合粒子が形成された反応系に、過硫酸カリウムの20水溶液20質量部を添加し、75°Cまで昇温し、75°Cで、さらに120分間の撹拌を継続してラジカル重合反応を行い、架橋構造を有するトナー粒子を得た。<濾過洗浄工程~乾燥工程>その後、多管式熱交換機を使用して、反応系を25°Cまで冷却してから、ヌッチェ式吸引濾過機を用いてNo.5東洋濾紙社製の濾紙を用いて濾過し、濾液のpHが6.5以下、かつ電気伝導度が12μS/cm以下となるまで洗浄と濾過を繰り返し、真空乾燥により12時間乾燥することにより、トナー粒子1Xを得た。得られたトナー粒子1Xは、体積基準のメジアン径D50が6.1μm、平均円形度が0.968であった。<外添剤添加工程>得られたトナー粒子1X100質量部に対し、酸化セリウム粒子個数体積平均粒径0.55μm2.5質量部、チタニア粒子ドデシルトリメトキシシラン処理済み、体積平均粒径30nm0.8質量部およびシリカ粒子ヘキサメチルジシラザン処理済み、体積平均粒径100nm1.2質量部を添加し、5Lヘンシェルミキサー三井三池化工機社製により、装置内の温度が45°Cに維持されるように冷却水を流しながら10分間の混合処理を行ない、得られた混合物を網目開き45μmの風力篩分機ハイボルターNR300東京機械株製によって粗大粒子を除去することにより、外添剤処理が施されたトナー1を製造した。実施例2~12:トナー製造例2~12トナーの製造例1において、用いる非晶性ポリエステル樹脂微粒子分散液および結晶性ポリエステル樹脂微粒子分散液の種類を、表1に従って変更したことの他は同様にして、トナー2~12を得た。これらのトナー2~12について、濾過洗浄工程~乾燥工程を経て得られたトナー粒子の体積基準のメジアン径および平均円形度を表1に付記する。実施例13:トナー製造例13<凝集工程>非晶性ポリエステル樹脂微粒子分散液A2:160.0質量部結晶性ポリエステル樹脂微粒子分散液B3:80.0質量部着色剤微粒子分散液K:25.0質量部離型剤微粒子分散液W:15.0質量部イオン交換水:220質量部を、ホモジナイザーウルトラタラックスT50IKA社製に投入し、20°Cに温度を保ちながら15分間の混合し、次いで、凝集剤としてポリ塩化アルミニウム0.5質量部を添加し、pHが4.1~4.3に維持されるように0.3モル/Lの硝酸水溶液または1モル/Lの水酸化ナトリウム水溶液を適宜滴下しながら、2時間混合分散を継続した。反応系内の体積基準のメジアン径をコールターマルチタイザーベックマンコールター社製により計測し、凝集粒子の体積基準のメジアン径が6.2μmであることを確認した。<凝集停止工程>その後、エチレンジアミンテトラ酢酸4Na2.5質量部を加え、pHが8~8.5に維持されるように1モル/Lの水酸化ナトリウムを滴下し、各種の微粒子の凝集粒子の表面へのさらなる付着および反応系内に存在する粒子同士の凝集を停止させ、所望の組成を有する凝集粒子を確保した。この凝集停止工程を終えた直後、および1時間後のそれぞれの凝集粒子の体積基準のメジアン径をコールターマルチタイザーベックマンコールター社製により測定したところ、それぞれ、6.3μm、6.3μmであり、粒径の増加は観察されなかった。<架橋融合工程>凝集停止工程において得られた未架橋の凝集粒子が形成された反応系に、過硫酸カリウムの20水溶液20質量部を添加し、75°Cまで昇温し、75°Cで240分間の撹拌を継続してラジカル重合反応とポリエステル樹脂微粒子の融着とを併行に行い、架橋構造を有するトナー粒子を得た。<濾過洗浄工程~乾燥工程>その後、多管式熱交換機を使用して、反応系を25°Cまで冷却してから、ヌッチェ式吸引濾過機を用いてNo.5東洋濾紙社製の濾紙を用いて濾過し、濾液のpHが6.5以下、かつ電気伝導度が12μS/cm以下となるまで洗浄と濾過を繰り返し、真空乾燥により12時間乾燥することにより、トナー粒子13Xを得た。得られたトナー粒子13Xは、体積基準のメジアン径D50が6.3μm、平均円形度が0.942であった。<外添剤添加工程>得られたトナー粒子13X100質量部に対し、酸化セリウム粒子個数体積平均粒径0.55μm2.5質量部、チタニア粒子ドデシルトリメトキシシラン処理済み、体積平均粒径30nm0.8質量部およびシリカ粒子ヘキサメチルジシラザン処理済み、体積平均粒径100nm1.2質量部を添加し、5Lヘンシェルミキサー三井三池化工機社製により、装置内の温度が45°Cに維持されるように冷却水を流しながら10分間の混合処理を行ない、得られた混合物を網目開き45μmの風力篩分機ハイボルターNR300東京機械株製によって粗大粒子を除去することにより、外添剤処理が施されたトナー13を製造した。実施例14:トナー製造例14<凝集工程>非晶性ポリエステル樹脂微粒子分散液A2:160.0質量部結晶性ポリエステル樹脂微粒子分散液B3:80.0質量部着色剤微粒子分散液K:25.0質量部離型剤微粒子分散液W:15.0質量部イオン交換水:220質量部を、ホモジナイザーウルトラタラックスT50IKA社製に投入し、20°Cに温度を保ちながら15分間の混合し、次いで、凝集剤としてポリ塩化アルミニウム0.5質量部を添加し、pHが4.1~4.3に維持されるように0.3モル/Lの硝酸水溶液または1モル/Lの水酸化ナトリウム水溶液を適宜滴下しながら、2時間混合分散を継続した。反応系内の体積基準のメジアン径をコールターマルチタイザーベックマンコールター社製により計測し、凝集粒子の体積基準のメジアン径が6.2μmであることを確認した。この凝集工程を終えた直後、反応系を一部採取し、1時間後に凝集粒子の体積基準のメジアン径をコールターマルチタイザーベックマンコールター社製により測定したところ6.4μmであり、粒径が増加していることが確認された。<架橋融合工程>凝集工程において得られた未架橋の凝集粒子が形成された反応系に、過硫酸カリウムの20水溶液20質量部を添加し、75°Cまで昇温し、75°Cで240分間の撹拌を継続してラジカル重合反応とポリエステル樹脂微粒子の融着とを併行に行い、架橋構造を有するトナー粒子を得た。<濾過洗浄工程~乾燥工程>その後、多管式熱交換機を使用して、反応系を25°Cまで冷却してから、ヌッチェ式吸引濾過機を用いてNo.5東洋濾紙社製の濾紙を用いて濾過し、濾液のpHが6.5以下、かつ電気伝導度が12μS/cm以下となるまで洗浄と濾過を繰り返し、真空乾燥により12時間乾燥することにより、トナー粒子14Xを得た。得られたトナー粒子14Xは、体積基準のメジアン径D50が6.9μm、平均円形度が0.940であった。凝集工程の終了直後に対して体積基準のメジアン径が増加した理由としては、凝集停止剤の添加を行わなかったことにより、架橋融合工程においても凝集粒子が粒子成長を継続したためと思われる。<外添剤添加工程>得られたトナー粒子14X100質量部に対し、酸化セリウム粒子個数体積平均粒径0.55μm2.5質量部、チタニア粒子ドデシルトリメトキシシラン処理済み、体積平均粒径30nm0.8質量部およびシリカ粒子ヘキサメチルジシラザン処理済み、体積平均粒径100nm1.2質量部を添加し、5Lヘンシェルミキサー三井三池化工機社製により、装置内の温度が45°Cに維持されるように冷却水を流しながら10分間の混合処理を行ない、得られた混合物を網目開き45μmの風力篩分機ハイボルターNR300東京機械株製によって粗大粒子を除去することにより、外添剤処理が施されたトナー14を製造した。比較例1,2:トナーの製造例15,16トナーの製造例1において、用いる非晶性ポリエステル樹脂微粒子分散液および結晶性ポリエステル樹脂微粒子分散液の種類を、表1に従って変更したことの他は同様にして、トナー15,16を得た。これらのトナー15,16について、濾過洗浄工程~乾燥工程を経て得られたトナー粒子の体積基準のメジアン径D50および平均円形度を表1に付記する。比較例3:トナーの製造例17<凝集工程>非晶性ポリエステル樹脂微粒子分散液A5:160.0質量部結晶性ポリエステル樹脂微粒子分散液B3:80.0質量部着色剤微粒子分散液K:25.0質量部離型剤微粒子分散液W:15.0質量部イオン交換水:220質量部を、ホモジナイザーウルトラタラックスT50IKA社製に投入し、20°Cに温度を保ちながら15分間の混合し、次いで、凝集剤としてポリ塩化アルミニウム0.5質量部を添加し、pHが4.1~4.3に維持されるように0.3モル/Lの硝酸水溶液または1モル/Lの水酸化ナトリウム水溶液を適宜滴下しながら、2時間混合分散を継続した。反応系内の体積基準のメジアン径をコールターマルチタイザーベックマンコールター社製により計測し、凝集粒子の体積基準のメジアン径が6.2μmであることを確認した。<凝集停止工程>その後、エチレンジアミンテトラ酢酸4Na2.5質量部を加え、pHが8~8.5に維持されるように1モル/Lの水酸化ナトリウムを滴下し、各種の微粒子の凝集粒子の表面へのさらなる付着および反応系内に存在する粒子同士の凝集を停止させ、所望の組成を有する凝集粒子を確保した。この凝集停止工程を終えた直後、および1時間後のそれぞれの凝集粒子の体積基準のメジアン径をコールターマルチタイザーベックマンコールター社製により測定したところ、それぞれ、6.2μm、6.2μmであり、粒径の増加は観察されなかった。<融合工程>凝集停止工程において得られた凝集粒子が形成された反応系を、75°Cに加熱し、180分間撹拌することにより、凝集粒子内のポリエステル樹脂微粒子を融着させることにより、トナー粒子を得た。<濾過洗浄工程~乾燥工程>その後、多管式熱交換機を使用して、反応系を25°Cまで冷却してから、ヌッチェ式吸引濾過機を用いてNo.5東洋濾紙社製の濾紙を用いて濾過し、濾液のpHが6.5以下、かつ電気伝導度が12μS/cm以下となるまで洗浄と濾過を繰り返し、真空乾燥により12時間乾燥することにより、トナー粒子17Xを得た。得られたトナー粒子17Xは、体積基準のメジアン径D50が6.2μm、平均円形度が0.965であった。<外添剤添加工程>得られたトナー粒子17X100質量部に対し、酸化セリウム粒子個数体積平均粒径0.55μm2.5質量部、チタニア粒子ドデシルトリメトキシシラン処理済み、体積平均粒径30nm0.8質量部およびシリカ粒子ヘキサメチルジシラザン処理済み、体積平均粒径100nm1.2質量部を添加し、5Lヘンシェルミキサー三井三池化工機社製により、装置内の温度が45°Cに維持されるように冷却水を流しながら10分間の混合処理を行ない、得られた混合物を網目開き45μmの風力篩分機ハイボルターNR300東京機械株製によって粗大粒子を除去することにより、外添剤処理が施されたトナー17を製造した。比較例4:トナーの製造例18<凝集工程>非晶性ポリエステル樹脂微粒子分散液A2:160.0質量部結晶性ポリエステル樹脂微粒子分散液B3:80.0質量部着色剤微粒子分散液K:25.0質量部離型剤微粒子分散液W:15.0質量部イオン交換水:220質量部を、ホモジナイザーウルトラタラックスT50IKA社製に投入し、20°Cに温度を保ちながら15分間の混合し、次いで、過硫酸カリウムの20水溶液20質量部を添加し、50°Cまで昇温し、50°Cで120分間の撹拌を継続してラジカル重合反応を行い、その後、凝集剤としてポリ塩化アルミニウム0.5質量部を添加し、pHが4.1~4.3に維持されるように0.3モル/Lの硝酸水溶液または1モル/Lの水酸化ナトリウム水溶液を適宜滴下しながら、2時間混合分散を継続した。反応系内の体積基準のメジアン径をコールターマルチタイザーベックマンコールター社製により計測し、凝集粒子の体積基準のメジアン径が6.6μmであることを確認した。<凝集停止工程>その後、エチレンジアミンテトラ酢酸4Na2.5質量部を加え、pHが8~8.5に維持されるように1モル/Lの水酸化ナトリウムを滴下し、各種の微粒子の凝集粒子の表面へのさらなる付着および反応系内に存在する粒子同士の凝集を停止させ、所望の組成を有する凝集粒子を確保した。この凝集停止工程を終えた直後、および1時間後のそれぞれの凝集粒子の体積基準のメジアン径をコールターマルチタイザーベックマンコールター社製により測定したところ、それぞれ、6.6μm、6.6μmであり、粒径の増加は観察されなかった。<融合工程>凝集停止工程において得られた凝集粒子が形成された反応系を、75°Cに加熱し、180分間撹拌して、凝集粒子内のポリエステル樹脂微粒子を融着させることにより、トナー粒子を得た。<濾過洗浄工程~乾燥工程>その後、多管式熱交換機を使用して、反応系を25°Cまで冷却してから、ヌッチェ式吸引濾過機を用いてNo.5東洋濾紙社製の濾紙を用いて濾過し、濾液のpHが6.5以下、かつ電気伝導度が12μS/cm以下となるまで洗浄と濾過を繰り返し、真空乾燥により12時間乾燥することにより、トナー粒子18Xを得た。得られたトナー粒子18Xは、体積基準のメジアン径D50が7.0μm、平均円形度は0.937であり、不定形を有するものあった。<外添剤添加工程>得られたトナー粒子18X100質量部に対し、酸化セリウム粒子個数体積平均粒径0.55μm2.5質量部、チタニア粒子ドデシルトリメトキシシラン処理済み、体積平均粒径30nm0.8質量部およびシリカ粒子ヘキサメチルジシラザン処理済み、体積平均粒径100nm1.2質量部を添加し、5Lヘンシェルミキサー三井三池化工機社製により、装置内の温度が45°Cに維持されるように冷却水を流しながら10分間の混合処理を行ない、得られた混合物を網目開き45μmの風力篩分機ハイボルターNR300東京機械株製によって粗大粒子を除去することにより、外添剤処理が施されたトナー18を製造した。評価1:耐熱保管性についての評価上記のトナー1~18について、それぞれ、トナー0.5gを内径21mmの10mLガラス瓶に取り、蓋を閉めてタップデンサーKYT-2000セイシン企業製で600回振とうした後、蓋を取り温度57°C、湿度35RHの環境下に2時間放置した。次いでトナーを48メッシュ目開き350μmの篩上に解砕しないよう注意しながら載せて、パウダーテスターホソカワミクロン社製にセットし、押さえバー、ノブナットで固定し、送り幅1mmの振動強度に調節し10秒間振動を加えた後、篩上に残存した残存トナー量を測定し、下記式1によりトナー凝集率を算出し、下記の評価基準に従って評価した。結果を表1に示す。式1:トナー凝集率質量={残存トナー量g/0.5g}×100-評価基準-◎:トナー凝集率が10質量未満優良。○:トナー凝集率が10質量以上、20質量未満良好。△:トナー凝集率が20質量以上、30質量未満可。×:トナー凝集率が20質量以上不良。現像剤の調製例1~18製造されたトナー1~18について、シリコーン樹脂を被覆した体積基準のメジアン径60μmのフェライトキャリアを、前記トナーの濃度が6質量になるよう混合し、現像剤1~18を調製した。評価2:低温定着性についての評価現像剤1~18について、市販の複合プリンタのフルカラー複写機bizhubPROC6501コニカミノルタビジネステクノロジーズ社製において、定着装置を定着用ヒートローラの表面温度を100~210°Cの範囲で変更することができるように改造したものを用い、A4坪量80g/m2普通紙上に、トナー付着量10mg/cm2で、幅20mm、長さ50mmのベタ画像を定着させる定着実験を、設定される定着温度を100°Cから5°C刻みで増加させるように変更しながら繰り返し行った。各定着温度に係る定着実験において得られたプリント物を、折り機でベタ画像に荷重をかけるように折り、これに0.35MPaの圧縮空気を吹き付け、限度見本を参照して、折り目を下記の評価基準に示す5段階にランク付けし、ランク3となる定着実験における定着温度を、最低定着温度とし、これを低温定着性の指標とした。結果を表1に示す。-評価基準-ランク5:全く折れ目なし。ランク4:一部折れ目に従った剥離あり。ランク3:折れ目に従った細かい線状の剥離あり。ランク2:折れ目に従った太い線状の剥離あり。ランク1:大きな剥離あり。評価3:耐高温オフセット性についての評価現像剤1~18について、市販の複合プリンタのフルカラー複写機bizhubPROC6501コニカミノルタビジネステクノロジーズ社製において、定着装置を定着用ヒートローラの表面温度を100~180°Cの範囲で変更することができるように改造したものを用い、A4坪量80g/m2普通紙上に、トナー付着量10mg/cm2で、幅20mm、長さ50mmのベタ画像を定着させる定着実験を、設定される定着温度を100°Cから5°C刻みで増加させるように変更しながら繰り返し行った。高温オフセットによる画像汚れが観察された最も低い温度に係る定着実験における定着温度を、高温オフセット温度として測定した。結果を表1に示す。なお、表1において発生せずとは、210°Cでも高温オフセットによる画像汚れが観察されなかったことを意味する。評価4:光沢度現像剤1~18について、市販の複合プリンタのフルカラー複写機bizhubPROC6501コニカミノルタビジネステクノロジーズ社製において、定着装置を定着用ヒートローラの表面温度を100~210°Cの範囲で変更することができるように改造したものを用い、定着用ヒートローラの表面温度を、上記の低温オフセット温度および下限定着温度のうちの高い方の温度最低定着温度に設定した状態で、厚み250g/m2のアートコート紙上に、トナー付着量10mg/cm2のベタ画像100画像を形成し、Gardnermicro-gloss75°を用いて100画像の75°光沢を光沢度として測定した。結果を表1に示す。なお、光沢度が60~80である場合に、適度な光沢があり、かつ、ギラツキ感がないとして、実用上合格であると判断される。一方、光沢度が80を超える場合は、ギラツキ感による違和感があるとして実用に向かないと判断される。評価5:画質評価GI値現像剤1~18について、市販の複合プリンタのフルカラー複写機bizhubPROC6501コニカミノルタビジネステクノロジーズ社製において、定着装置を定着用ヒートローラの表面温度を100~210°Cの範囲で変更することができるように改造したものを用い、定着用ヒートローラの表面温度を、上記の低温オフセット温度および下限定着温度のうちの高い方の温度最低定着温度に設定した状態で、厚み250g/m2のアートコート紙上に、トナー付着量10mg/cm2のベタ画像100画像、および50平網画像を形成し、該50平網画像部分のGI値を、画像解析システムGI-es-8500AACNATIONALINSTRUMENT社製を用いて測定した。結果を表1に示す。なお、GI値が0.25以下であれば、画像のザラツキ感が少なく、実用に耐えうる画質と判断される。評価6:フィルミングについての評価現像剤1~18について、市販の複合プリンタのフルカラー複写機bizhubPROC6501コニカミノルタビジネステクノロジーズ社製において、感光体ドラムにおける転写電流をOFFにしたまま画像形成を行うことができるように改造したものを用い、A4坪量80g/m2普通紙上に、トナー付着量0.1mg/cm2のハーフトーン画像を出力する画像形成動作を、転写電流をOFFにしたまま5,000回繰り返した。その後、感光体ドラムの表面を観察して、その状態を下記の評価基準に従って評価した。結果を表1に示す。-評価基準-◎:フィルミングが全く存在しない○:フィルミングが感光体ドラムの端部に軽微にみられる△:フィルミングが感光体ドラムの端部以外にも軽微に見られるが、画像に影響しない×:フィルミングが見られ、得られる画像が許容できないものである"